(57)【特許請求の範囲】
【請求項１】
ポリマー組成物であって、その合計質量に対して、
（ａ）１０〜４５質量％のポリ（フェニレンエーテル）と、
（ｂ）５〜６５質量％の、アルケニル芳香族化合物と共役ジエンとの水素化ブロックコポリマーと、
（ｃ）０〜２０質量％のポリブテンと、
（ｄ）２〜６０質量％の難燃剤と、
（ｅ）０．１〜２０質量％の、トリスアリール−１，３，５−トリアジンを含む抗紫外線剤と、
（ｆ）０〜５０質量％の、エチレンとＣ３−Ｃ１２のα−オレフィンとのコポリマーと、
（ｇ）０〜３０質量％のポリオレフィンホモポリマーと、を含み、
ベンゾトリアゾール型紫外線吸収剤を含まず、
前記組成物から成る物品は、
（ｉ）１セント銅貨試験にてスコアが２以下であり、
（ｉｉ）７５℃×１６８時間の熱暴露後のＣＩＥＬＡＢ色ずれ（ΔＥ）が３以下であり、
（ｉｉｉ）ＡＳＴＭ  Ｄ４４５９に準拠したキセノンアーク３００時間暴露後のＣＩＥＬＡＢ色ずれ（ΔＥ）が１２以下であることを特徴とする組成物。
【請求項２】
前記抗紫外線剤は、（ｉ）脂環式エポキシまたはヒンダードアミン光安定剤、あるいは（ｉｉ）これらの組み合わせを有するトリスアリール−１，３，５−トリアジンをさらに含むことを特徴とする請求項１に記載の組成物。
【請求項３】
前記トリスアリール−１，３，５−トリアジンは、２−（４，６−ジフェニル−１，３，５−トリアジン−２−イル）−５−ヘキシルオキシ−フェノール、２−［４，６−ビス（２，４−ジメチル−フェニル）−１，３，５−トリアジン−２−イル］−５−（オクチルオキシ）フェノールあるいはこれらの組み合わせを含むことを特徴とする請求項１または請求項２に記載の組成物。
【請求項４】
前記抗紫外線剤は、脂環式エポキシ紫外線安定剤をさらに含むことを特徴とする請求項１乃至請求項３のいずれかに記載の組成物。
【請求項５】
（ａ）１５〜３５質量％のポリ（フェニレンエーテル）と、
（ｂ）アルケニル芳香族化合物と共役ジエンとの水素化ブロックポリマーの複数種の組み合わせを３０〜５０質量％と、
（ｃ）２〜２０質量％のポリブテンコポリマーと、
（ｄ）１５〜４０質量％の、ポリリン酸メラミンと金属ジアルキルホスフィネートとを含む難燃剤と、
（ｅ）０．１〜２０質量％の、トリスアリール−１，３，５−トリアジンを含む抗紫外線剤と、
（ｆ）２〜２０質量％のポリプロピレンホモポリマーと、を含む組成物であって、
前記組成物から成る物品における、ＡＳＴＭ  Ｄ４４５９に準拠したキセノンアーク３００時間暴露後のＣＩＥＬＡＢ色ずれ（ΔＥ）は５以下であることを特徴とする請求項１に記載の組成物。
【請求項６】
前記トリスアリール−１，３，５−トリアジンは、２−（４，６−ジフェニル−１，３，５−トリアジン−２−イル）−５−ヘキシルオキシ−フェノール、２−［４，６−ビス（２，４−ジメチル−フェニル）−１，３，５−トリアジン−２−イル］−５−（オクチルオキシ）フェノールあるいはこれらの組み合わせを含むことを特徴とする請求項５に記載の組成物。
【請求項７】
前記抗紫外線剤はさらに、（３’−４’−エポキシシクロヘキサン）メチル３’−４’−エポキシシクロヘキシル−カルボキシレートを含むことを特徴とする請求項５または請求項６に記載の組成物。
【請求項８】
前記難燃剤は、使用される難燃剤の合計質量％に対して、４０〜６０質量％のビスフェノールＡビス（ジフェニルホスフェート）と、２０〜３０質量％のポリリン酸メラミンと、２０〜３０質量％のアルミニウムジエチルホスフィネートと、を含むことを特徴とする請求項５乃至請求項７のいずれかに記載の組成物。
【請求項９】
（ａ）２５℃のクロロホルム中で測定した固有粘度が０．３〜０．６ｄＬ／ｇのポリ（２，６−ジメチル−１，４−フェニレンエーテル）を１５〜３０質量％と、
（ｂ）アルケニル芳香族化合物と共役ジエンとの水素化ブロックコポリマーの複数種の組み合わせを３０〜４５質量％と、
（ｃ）５〜１０質量％のポリブテンと、
（ｄ）２〜１０質量％のビスフェノールＡビス（ジフェニルホスフェート）と、
（ｅ）２〜１０質量％のポリリン酸メラミンと、
（ｆ）５〜２０質量％のアルミニウムジエチルホスフィネートと、
（ｇ）２−（４，６−ジフェニル−１，３，５−トリアジン−２−イル）−５−ヘキシルオキシ−フェノールを含む抗紫外線剤を０．１〜１０質量％と、
（ｈ）５〜１０質量％のポリプロピレンホモポリマーと、
（ｉ）４〜２０質量％の二酸化チタンと、を含むことを特徴とする請求項１に記載の組成物。
【請求項１０】
（ａ）１５〜３５質量％のポリ（フェニレンエーテル）と、
（ｂ）５〜３０質量％の、アルケニル芳香族化合物と共役ジエンとの水素化ブロックコポリマーと、
（ｃ）２〜２０質量％のポリブテンと、
（ｄ）１５〜５０質量％の水酸化マグネシウム難燃剤と、
（ｅ）０．１〜１０質量％の、トリスアリール−１，３，５−トリアジンを含む抗紫外線剤と、
（ｆ）５〜４０質量％の、エチレンとＣ３−Ｃ１２のα−オレフィンとのコポリマーと、を含む組成物であって、
前記組成物から成る物品における、ＡＳＴＭ  Ｄ４４５９に準拠したキセノンアーク３００時間暴露後のＣＩＥＬＡＢ色ずれ（ΔＥ）は５以下であることを特徴とする請求項１に記載の組成物。
【請求項１１】
前記難燃剤は、被覆水酸化マグネシウムを含むことを特徴とする請求項１０に記載の組成物。
【請求項１２】
前記水酸化マグネシウムは、アミノシランで被覆されていることを特徴とする請求項１１に記載の組成物。
【請求項１３】
前記ポリブテンは、数平均分子量が約８００原子質量単位のイソブテン−ブテンコポリマーであることを特徴とする請求項９乃至請求項１２のいずれかに記載の組成物。
【請求項１４】
ポリマー組成物であって、その合計質量に対して、
（ａ）１０〜４５質量％のポリ（フェニレンエーテル）と、
（ｂ）５〜６５質量％の、アルケニル芳香族化合物と共役ジエンとの水素化ブロックコポリマーと、
（ｃ）０〜２０質量％のポリブテンと、
（ｄ）２〜６０質量％の難燃剤と、
（ｅ）（ｉ）脂環式エポキシまたはポリ（４−ヒドロキシ−２，２，６，６−テトラメチル−ピペリジンエタノール−アルト−１，４−ブタン二酸）、あるいは（ｉｉ）これらの組み合わせを有するトリスアリール−１，３，５−トリアジンを含む抗紫外線剤を０．１〜２０質量％と、
（ｆ）０〜５０質量％の、エチレンとＣ３−Ｃ１２のα−オレフィンとのコポリマーと、
（ｇ）０〜３０質量％のポリオレフィンホモポリマーと、を含み、
ベンゾトリアゾール型紫外線吸収剤を含まず、
該組成物から成る物品は、
（ｉ）１セント銅貨試験にてスコアが２以下であり、
（ｉｉ）７５℃×１６８時間の熱暴露後のＣＩＥＬＡＢ色ずれ（ΔＥ）が３以下であり、
（ｉｉｉ）ＡＳＴＭ  Ｄ４４５９に準拠したキセノンアーク３００時間暴露後のＣＩＥＬＡＢ色ずれ（ΔＥ）が１２以下であることを特徴とする請求項１に記載の組成物。
【請求項１５】
請求項１乃至請求項１４のいずれかに記載の組成物を含むことを特徴とする押出被覆物品。
【発明の詳細な説明】
【背景技術】
【０００１】
色は、家電業界の製品設計において、重要な検討事項である。コンピュータとその付属品は一致した色で販売されるため、コンピュータのケーシングの色は、典型的には、モニターのケーシングおよび付属ケーブルの外被の色と一致している。淡色のケーシングに収容されたコンピュータが一部の消費者には好まれるため、その色を維持するようにコンピュータのケーシンングと付属品を設計することが継続的に動機付けられる。スマートフォンなどの携帯型の小型電子機器についても同様である。小型の機器は、使用されていない時は典型的には、ポケット、財布、バックパックあるいはブリーフケース内に、多くは硬貨と共に収容される。米国の１セント銅貨などの硬貨と接触すると、こうした淡色の機器の色は、徐々にまた不均一に変化（染みが発生）し得る。消費者にとっては、こうした変色は視覚的に魅力がない。
【０００２】
米国特許第７，５７６，１５０号および同第７，５８５，９０６号には、ポリ（フェニレンエーテル）（ＰＰＥ）と熱可塑性エラストマー（ＴＰＥ）との淡色の複合材料が開示されている。これらのフレキシブルなＰＰＥ−ＴＰＥ組成物には、ベンゾトリアゾール型紫外線吸収剤と数種のヒンダードアミン光安定剤（ＨＡＬＳ）が含まれている。それらは、紫外線ウェザリング後で、バランスの取れた機械的特性と良好な色安定性とを有しており、従って、ワイヤー絶縁体、ケーブル外被およびプラグ／歪み緩和材料での応用が見込まれる。しかしながら、該ＰＰＥ−ＴＰＥ組成物は、高温・高湿条件（ポケット、財布、バックパックあるいはブリーフケース内の典型的な保管条件をシミュレーションしたもの）に暴露されながら１セント銅貨に接触すると、徐々にまた不均一にその色が変化し、不快に染みが付いた複合材となることがわかった。
【０００３】
このために、典型的な操作および保管環境での使用の間、耐変色性と耐染性とを有するＰＰＥ−ＴＰＥ組成物の開発が求められている。
【発明の概要】
【０００４】
本発明は、変色しない、すなわち、米国の１セント銅貨で提供されるような銅に接触時に、実質的に染みのない、すなわち染みフリーの組成物に係る。従って、本発明は、ポリマー組成物であって、その合計質量に対して、
（ａ）１０〜４５質量％のポリ（フェニレンエーテル）と、
（ｂ）５〜６５質量％の、アルケニル芳香族化合物と共役ジエンとの水素化ブロックコポリマーと、
（ｃ）０〜２０質量％のポリブテンと、
（ｄ）２〜６０質量％の難燃剤と、
（ｅ）０．１〜２０質量％の、トリスアリール−１，３，５−トリアジンを含む抗紫外線剤と、
（ｆ）０〜５０質量％の、エチレンとＣ３−Ｃ１２α‐オレフィンとのコポリマーと、
（ｇ）０〜３０質量％のポリオレフィンホモポリマーと、を含み、
ベンゾトリアゾール型紫外線吸収剤を含まず、
前記組成物から成る物品は、
（ｉ）実質的に染みがなく、
（ｉｉ）７５℃×１６８時間の熱暴露後のＣＩＥＬＡＢ色ずれ（ΔＥ）が３以下であり、
（ｉｉｉ）ＡＳＴＭ  Ｄ４４５９に準拠したキセノンアーク３００時間暴露後のＣＩＥＬＡＢ色ずれ（ΔＥ）が１２以下である組成物に係る。
【発明を実施するための形態】
【０００５】
本明細書で開示された範囲はすべて終点を含むものであり、該終点は互いに独立に組み合わせできる。本発明の記述文脈（特に請求項の文脈）における単数表現は、本明細書で別途明示がある場合または文脈上明らかに矛盾する場合を除き、単数および複数を含むものと解釈される。また、本明細書で用いられる、「第１の」「第２の」などの用語は、いかなる順序や量あるいは重要度を表すものではなく、ある成分と他の成分とを区別するために用いられるものである。量に関連して用いる「約」は、記載された数値を含むものであり、文脈上決定される意味（すなわち、特定の量の測定に関連した誤差の程度を含む）を有するものである。本明細書での質量％は、別途明示がある場合を除き、１００質量％の組成物に対するものである。
【０００６】
「染みフリー」は、「染みがない」と互いに置き換え可能に用いられる。この開示の目的のために、染みは、「１セント銅貨試験」で評価する。この試験では、米国１セント銅貨を本発明の組成物のサンプル上に固定する。このサンプルを、温度６０℃、相対湿度（ＲＨ）９０％のオーブンに７２時間入れる。１セント銅貨と接触しているサンプル表面の染みをチェックする。染みは、１〜５等級（１＝染みなし、５＝非常に著しい染み）で評価する。本発明の好適な組成物の染み等級は、染みなしを意味するスコア「１」および「実質的に染みフリー」（実質的に染みなし）を意味するスコア「２」である。
【０００７】
［成分］
（ポリ（フェニレンエーテル））
該組成物はポリ（フェニレンエーテル）を含む。一部の実施形態では、該組成物の製造に用いるポリ（フェニレンエーテル）は下式の繰り返し構造単位を含む：
【化１】
0005878649.tif 000002
式中、各構造単位に対し、Ｚ１はそれぞれ独立に、ハロゲン、ヒドロカルビル基が第三級ヒドロカルビルではない未置換または置換Ｃ１−Ｃ１２ヒドロカルビル、Ｃ１−Ｃ１２ヒドロカルビルチオ、Ｃ１−Ｃ１２ヒドロカルビルオキシ、あるいは少なくとも２つの炭素原子がハロゲン原子と酸素原子とを分離しているＣ２−Ｃ１２ハロヒドロカルビルオキシであり；Ｚ２はそれぞれ独立に、水素、ハロゲン、ヒドロカルビル基が第三級ヒドロカルビルではない未置換または置換Ｃ１−Ｃ１２ヒドロカルビル、Ｃ１−Ｃ１２ヒドロカルビルチオ、Ｃ１−Ｃ１２ヒドロカルビルオキシ、あるいは少なくとも２つの炭素原子がハロゲン原子と酸素原子とを分離しているＣ２−Ｃ１２ハロヒドロカルビルオキシである。
【０００８】
本明細書において、「ヒドロカルビル」は、単独であるいは別の用語の接頭辞、接尾辞あるいはフラグメントとして使用されたとしても、炭素と水素だけを含む残基を指す。該残基は、脂肪族または芳香族、直鎖、環式、二環式、分枝鎖、飽和または不飽和であり得る。それはまた、脂肪族、芳香族、直鎖、環式、二環式、分枝鎖、飽和および不飽和炭化水素部分の組み合わせも含み得る。しかしながら、該ヒドロカルビル残基が「置換」として記載された場合、置換された残基の炭素員および水素員上にヘテロ原子を含み得る。このように、置換と具体的に記載された場合、該ヒドロカルビル残基には、ハロゲン原子、ニトロ基、シアノ基、カルボニル基、カルボン酸基、エステル基、アミノ基、アミド基、スルホニル基、スルホキシル基、スルホンアミド基、スルファモイル基、水酸基、アルコキシル基なども含まれ得、また、ヒドロカルビル残基の骨格内にヘテロ原子を含み得る。
【０００９】
該ポリ（フェニレンエーテル）は、典型的には該ヒドロキシ基のオルト位置に存在するアミノアルキル含有末端基を有する分子を含み得る。テトラメチルジフェノキノン（ＴＭＤＱ）副生成物が存在する反応混合物から典型的に得られるテトラメチルジフェノキノン末端基が存在することも多い。一部の実施形態では、該ポリ（フェニレンエーテル）は、ポリ（フェニレンエーテル）の質量に対して、ＴＭＤＱ末端基を５質量％未満、具体的には３質量％未満、より具体的には１質量％未満含む。一部の実施形態では、該ポリ（フェニレンエーテル）は、ポリ（フェニレンエーテル）１モル当たり平均で約０．７〜約２モルの、具体的には約１〜約１．５モルの連鎖停止水酸基を含む。
【００１０】
該ポリ（フェニレンエーテル）は、ホモポリマー、コポリマー、グラフトコポリマー、イオノマー、ブロックコポリマー、あるいはこれらのものを少なくとも１つ含む組合せの形態であり得る。ポリ（フェニエーテル）は、２，３，６−トリメチル−１，４−フェニレンエーテル単位と任意に組み合わせられた２，６−ジメチル−１，４−フェニレンエーテル単位を含むポリフェニレンエーテルを含む。一部の実施形態では、該ポリ（フェニレンエーテル）は、非官能化ポリ（フェニレンエーテル）である。非官能化ポリ（フェニレンエーテル）は、１つまたは複数のフェノールの重合生成物から成るポリ（フェニレンエーテル）である。該「非官能化ポリ（フェニレンエーテル）」には、酸官能化ポリ（フェニレンエーテル）や無水物官能化ポリ（フェニレンエーテル）などの官能化ポリ（フェニレンエーテル）は含まれない。一部の実施形態では、該ポリ（フェニレンエーテル）はポリ（２，６−ジメチル−１，４−フェニレンエーテル）を含む。
【００１１】
該ポリ（フェニレンエーテル）は、２，６−キシレノールおよびまたは２，３，６−トリメチルフェノールなどのモノヒドロキシ芳香族化合物（類）の酸化カップリングで調製される。こうしたカップリングでは、一般に触媒系が用いられる。それらの触媒系には、１級アミン、２級アミン、３級アミン、ハロゲン化物またはこれらの複数のものの組合せなどの、１つまたは複数の配位子と通常は組み合わせられた、銅、マンガンまたはコバルト化合物などの重金属化合物が含まれ得る。
【００１２】
一部の実施形態では、該ポリ（フェニレンエーテル）の固有粘度は、２５℃のクロロホルム中、ウベローデ粘度計で測定して約０．２〜約１．０ｄＬ／ｇである。一部の実施形態では、該ポリ（フェニレンエーテル）の固有粘度は約０．３〜約０．６ｄＬ／ｇである。このポリ（フェニレンエーテル）がポリ（２，６−ジメチル−１，４−フェニレンエーテル）の場合、約０．３〜約０．６ｄＬ／ｇの固有粘度範囲は、約１６，０００〜約２５，０００原子質量単位の範囲の数平均分子量に相当し得る。
【００１３】
一部の実施形態では、該組成物は、２０質量％以下の、具体的には８質量％以下の、より具体的には２質量％以下の、さらにより具体的には１質量％以下の、あるいは０．５質量％以下のポリ（フェニレンエーテル）−ポリシロキサンブロックコポリマーを含む。一部の実施形態では、該組成物は、ポリ（フェニレンエーテル）−ポリシロキサンブロックコポリマーを含まない。少なくとも１つのポリ（フェニレンエーテル）ブロックと少なくとも１つのポリシロキサンブロックとを含むポリ（フェニレンエーテル）−ポリシロキサンブロックコポリマーは、例えば、米国特許第７，８４７，０３２号（Ｇｕｏら）に記載されている。
【００１４】
一部の実施形態では、該ポリ（フェニレンエーテル）は、組み込まれたジフェノキノン残基を本質的に含まない。「ジフェノキノン残基」は、本発明での使用に考慮したポリ（アリーレンエーテル）を生じる酸化重合反応で形成され得る二量体部分を意味する。米国特許第３，３０６，８７４号（Ｈａｙ）に記載されているように、一価フェノールの酸化重合によるポリ（アリーレンエーテル）の合成では、所望のポリ（フェニレンエーテル）だけでなく、ジフェノキノンも副生成物として産出される。例えば、一価フェノールが２，６−ジメチルフェノールの場合、３，３’，５，５’−テトラメチルジフェノキノン（ＴＭＤＱ）が生成される。該ジフェノキノンは典型的には、前記重合反応混合物を加熱して末端または内部ジフェノキノン残基を含むポリ（フェニレンエーテル）を生成することによって、ポリ（フェニレンエーテル）内に「再平衡される」（すなわち、ジフェノキノンがポリ（フェニレンエーテル）構造内に取り込まれる）。本明細書での「本質的に含まない」とは、核磁気共鳴分光法（ＮＭＲ）で測定したジフェノキノンの残基（ＴＭＤＱのモル数×ＴＭＤＱ単位の分子量）／（ポリマーのモル数×数平均分子量（Ｍｎ））を含むポリ（フェニレンエーテル）分子が１質量％未満であることを意味する。一部の実施形態では、ジフェノキノンの残基を含むポリ（フェニレンエーテル）分子は０．５質量％未満である。
【００１５】
例えば、以下のスキームに示すように、ポリ（フェニレンエーテル）を２，６−ジメチルフェノールの酸化重合で調製してポリ（２，６−ジメチル−１，４−フェニレンエーテル）と３，３’，５，５’−テトラメチルジフェノキノンを産出する場合、反応混合物の再平衡によって、取り込まれたジフェノキノンの末端および内部残基を有するポリ（フェニレンエーテル）が生成され得る。
【化２】
0005878649.tif 000003
【００１６】
しかしながら、こうした再平衡によって、ポリ（フェニレンエーテル）の分子量が低減する（例えば、ｐおよびｑ＋ｒはｎ未満）。従って、より高分子量のおよび安定した分子量のポリ（フェニレンエーテル）が望ましい場合、該ジフェノキノンをポリ（フェニレンエーテル）鎖へ再平衡化させずに、ポリ（フェニレンエーテル）から分離することが望ましいものであり得る。こうした分離は、例えば、ポリ（フェニレンエーテル）は不溶だが、ジフェノキノンは反応終了と沈殿との間の非常に短い時間で溶解する溶媒または溶媒混合物に、ポリ（フェニレンエーテル）を沈殿させることによって実現される。
【００１７】
例えば、トルエン中の２，６−ジメチルフェノールの酸化重合によってポリ（フェニレンエーテル）を調製して、ポリ（２，６−ジメチル−１，４−フェニレンエーテル）と３，３’，５，５’−テトラメチルジフェノキノンとを含むトルエン溶液を産出する場合、ジフェノキノンを本質的に含まないポリ（２，６−ジメチル−１，４−フェニレンエーテル）は、該トルエン溶液１容積とメタノールまたはメタノール／水混合物約４容積とを混合することによって得られる。あるいは、酸化重合中に生成されるジフェノキノン副生成物の量は、（例えば、１０質量％未満の一価フェノールの存在下で酸化重合を開始し、少なくとも５０分の間に少なくとも９５質量％の一価フェノールを添加することによって）最小化でき、およびまたは、ポリ（フェニレンエーテル）鎖へのジフェノキノンの再平衡は、（例えば、酸化重合終了後２００分以内にポリ（フェニレンエーテル）を単離することによって）最小化できる。これらの方法は、ＤｅｌｓｍａｎとＳｃｈｏｅｎｍａｋｅｒｓによる米国特許第８，０２５，１５８号に記載されている。あるいは、ジフェノキノン量は、重合中に形成されたＴＭＤＱをろ過によって除去することによって、具体的には重合反応器への酸素供給を停止後にろ過することによって実現され得る。
【００１８】
一部の実施形態では、該ポリ（フェニレンエーテル）は、２５℃のクロロホルム中で測定した固有粘度が０．３〜０．６ｄＬ／ｇのポリ（２，６−ジメチル−１，４−フェニレンエーテル）である。一部の実施形態では、該組成物は、約１０〜約４５質量％のポリ（フェニレンエーテル）を含む。一部の実施形態では、該組成物は、約１５〜約３５質量％のポリ（フェニレンエーテル）を含む。他の実施形態では、該組成物は、約１５〜約３０質量％のポリ（フェニレンエーテル）を含む。
【００１９】
これらおよび他の実施形態では、該ポリ（フェニレンエーテル）はポリ（２，６−ジメチル−１，４−フェニレンエーテル）である。さらなる実施形態では、該ポリ（フェニレンエーテル）は、２５℃のクロロホルム中で測定した固有粘度が０．３〜０．６ｄＬ／ｇのポリ（２，６−ジメチル−１，４−フェニレンエーテル）である。
【００２０】
（水素化ブロックコポリマー）
該組成物は、ポリ（フェニレンエーテル）に加えて、１種または複数種の、アルケニル芳香族化合物と共役ジエンとの水素化ブロックコポリマーをさらに含む。簡略化のために、本明細書では、この成分を「水素化ブロックコポリマー」と呼ぶ。
【００２１】
該水素化ブロックコポリマーでは、ポリ（アルケニル芳香族）含量が約１０〜約９０質量％であり、ポリ（共役ジエン）含量が約１０〜約９０質量％であってもよい。一部の実施形態では、該ポリ（アルケニル芳香族）含量は、約１０〜４５質量％であり、具体的には約２０〜約４０質量％である。他の実施形態では、該ポリ（アルケニル芳香族）含量は、４５質量％超〜約９０質量％であり、具体的には約５５〜約８０質量％である。該水素化ブロックコポリマーの質量平均分子量は、約４０，０００〜約４００，０００原子質量単位であり得る。上記のポリ（フェニレンエーテル）成分の数平均分子量と質量平均分子量は、ゲル透過クロマトグラフィによって、およびポリスチレン標準との比較に基づいて求めてもよい。一部の実施形態では、該水素化ブロックコポリマーの質量平均分子量は、２００，０００〜約４００，０００原子質量単位であり、具体的には２２０，０００〜約３５０，０００原子質量単位である。他の実施形態では、該水素化ブロックコポリマーの質量平均分子量は、約４０，０００〜２００，０００原子質量単位未満であり得、具体的には約４０，０００〜約１８０，０００原子質量単位であり得、より具体的には約４０，０００〜約１５０，０００原子質量単位であり得る。
【００２２】
該水素化ブロックコポリマーの調製に用いるアルケニル芳香族モノマーは下式の構造を有する：
【化３】
0005878649.tif 000004
式中、Ｒ２０およびＲ２１はそれぞれ独立に、水素原子、Ｃ１−Ｃ８アルキル基またはＣ２−Ｃ８アルケニル基を表し；Ｒ２２およびＲ２６はそれぞれ独立に、水素原子、Ｃ１−Ｃ８アルキル基、塩素原子または臭素原子を表し；Ｒ２３、Ｒ２４およびＲ２５はそれぞれ独立に、水素原子、Ｃ１−Ｃ８アルキル基またはＣ２−Ｃ８アルケニル基を表し、あるいはＲ２３およびＲ２４は中央の芳香環と共にナフチル基を形成し、あるいはＲ２４およびＲ２５は、それぞれ結合する炭素と共にナフチル基を形成する。具体的なアルケニル芳香族モノマーとしては、例えば、スチレン、ｐ−クロロスチレンなどのクロロスチレン、およびα−メチルスチレンやｐ−メチルスチレンなどのメチルスチレンが挙げられる。一部の実施形態では、該アルケニル芳香族モノマーはスチレンである。
【００２３】
該水素化ブロックコポリマーの調製に用いる共役ジエンはＣ４−Ｃ２０共役ジエンであり得る。好適な共役ジエンとしては、例えば、１，３−ブタジエン、２−メチル−１，３−ブタジエン、２−クロロ−１，３−ブタジエン、２，３−ジメチル−１，３−ブタジエン、１，３−ペンタジエン、１，３−ヘキサジエンなど、およびこれらの組み合わせが挙げられる。一部の実施形態では、該共役ジエンは、１，３−ブタジエン、２−メチル−１，３−ブタジエンあるいはこれらの組み合わせである。一部の実施形態では、該共役ジエンは１，３−ブタジエンから構成される。
【００２４】
該水素化ブロックコポリマーは、（Ａ）アルケニル芳香族化合物から誘導された少なくとも１つのブロックと、（Ｂ）共役ジエンから誘導された少なくとも１つのブロックと、を含み、ブロック（Ｂ）中の脂肪族不飽和基含量が水素化によって少なくとも部分的に低減されているコポリマーである。一部の実施形態では、（Ｂ）ブロック中の脂肪族不飽和は少なくとも５０％、具体的には少なくとも７０％低減されている。ブロック（Ａ）と（Ｂ）の配置としては、リニア構造、グラフト構造、および分枝鎖の有無に拘わらないラジアルテレブロック構造がある。リニアブロックコポリマーには、傾斜型リニア構造および非傾斜型リニア構造がある。一部の実施形態では、該水素化ブロックコポリマーは傾斜型リニア構造を有する。一部の実施形態では、該水素化ブロックコポリマーは非傾斜型リニア構造を有する。一部の実施形態では、該水素化ブロックコポリマーは、アルケニル芳香族モノマーがランダムに取り込まれたＢブロックを含む。リニアブロックコポリマー構造には、ジブロック（Ａ−Ｂブロック）構造、トリブロック（Ａ−Ｂ−ＡブロックまたはＢ−Ａ−Ｂブロック）構造、テトラブロック（Ａ−Ｂ−Ａ−Ｂブロック）構造、ペンタブロック（Ａ−Ｂ−Ａ−Ｂ−ＡブロックあるいはＢ−Ａ−Ｂ−Ａ−Ｂブロック）構造、およびＡ−Ｂが合計で６個以上含まれたリニア構造などがあり、ここで、各Ａブロックの分子量は、他のＡブロックのそれと同じであっても異なっていてもよく、各Ｂブロックの分子量は、他のＢブロックのそれと同じであっても異なっていてもよい。一部の実施形態では、該水素化ブロックコポリマーは、ジブロックコポリマー、トリブロックコポリマーまたはこれらの組み合わせである。
【００２５】
一部の実施形態では、該水素化ブロックコポリマーは、ポリスチレン−ポリ（エチレン−ブチレン）−ポリスチレントリブロックコポリマーである。一部の実施形態では、該ブロックコポリマーは、ポリスチレン−ポリ（エチレン−プロピレン）ジブロックコポリマーである。これらの水素化ブロックコポリマーには、その名称で示したもの以外のいかなる官能化剤あるいはいかなるモノマーの残基も含まれない。
【００２６】
一部の実施形態では、該水素化ブロックコポリマーは、該アルケニル芳香族化合物と共役ジエン以外のモノマーの残基を含まない。一部の実施形態では、該水素化ブロックコポリマーは、該アルケニル芳香族化合物と共役ジエンとから誘導されたブロックから構成される。該ブロックコポリマーは、これらで形成されたグラフト、あるいは他の任意のモノマーで形成されたグラフトを含まない。また、該ブロックコポリマーは炭素原子と水素原子から構成され、従って、ヘテロ原子を含まない。
【００２７】
一部の実施形態では、該ブロックコポリマーは、無水マレイン酸などの１つまたは複数の酸官能化剤の残基を含む。
【００２８】
水素化ブロックコポリマーの調製方法は当分野で既知であり、多くの水素化ブロックコポリマーが市販されている。市販の水素化ブロックコポリマーの具体的なものとしては、Ｋｒａｔｏｎ  Ｐｅｒｆｏｒｍａｎｃｅ  Ｐｏｌｙｍｅｒｓ社からＫｒａｔｏｎ（登録商標）Ｇ１７０１およびＧ１７０２として販売されているポリスチレン−ポリ（エチレン−プロピレン）ジブロックコポリマー；Ｋｒａｔｏｎ  Ｐｅｒｆｏｒｍａｎｃｅ  Ｐｏｌｙｍｅｒｓ社からＫｒａｔｏｎ（登録商標）Ｇ１６４１、Ｇ１６５０、Ｇ１６５１、Ｇ１６５４、Ｇ１６５７、Ｇ１７２６、Ｇ４６０９、Ｇ４６１０、ＧＲＰ−６５９８、ＲＰ６９２４、Ａ１６３６、ＭＤ６９３２Ｍ、ＭＤ６９３３およびＭＤ６９３９として販売されているポリスチレン−ポリ（エチレン−ブチレン）−ポリスチレントリブロックコポリマー；Ｋｒａｔｏｎ  Ｐｏｌｙｍｅｒｓ社からＫｒａｔｏｎ（登録商標）Ａ１５３５およびＡ１５３６として販売されているポリスチレン−ポリ（エチレン−ブチレン−スチレン）−ポリスチレ（Ｓ−ＥＢ／Ｓ−Ｓ）トリブロックコポリマー；Ｋｒａｔｏｎ  Ｐｅｒｆｏｒｍａｎｃｅ  Ｐｏｌｙｍｅｒｓ社からＫｒａｔｏｎ（登録商標）Ｇ１７３０、Ａ１６３５ＨＵおよびＡ１６３６ＨＵとして販売されているポリスチレン−ポリ（エチレン−プロピレン）−ポリスチレントリブロックコポリマー；Ｋｒａｔｏｎ  Ｐｅｒｆｏｒｍａｎｃｅ  Ｐｏｌｙｍｅｒｓ社からＫｒａｔｏｎ（登録商標）ＦＧ１９０１、ＦＧ１９２４およびＭＤ−６６８４として販売されている無水マレイン酸−グラフト化ポリスチレン−ポリ（エチレン−ブチレン）−ポリスチレントリブロックコポリマー；Ｋｒａｔｏｎ  Ｐｅｒｆｏｒｍａｎｃｅ  Ｐｏｌｙｍｅｒｓ社からＫｒａｔｏｎ（登録商標）ＭＤ６６７０として販売されている無水マレイン酸−グラフト化ポリスチレン−ポリ（エチレン−ブチレン−スチレン）−ポリスチレントリブロックコポリマー；旭化成ケミカルズ（株）からＴＵＦＴＥＣ（登録商標）Ｈ１０４３として販売されている、ポリスチレン含量が６７質量％のポリスチレン−ポリ（エチレン−ブチレン）−ポリスチレントリブロックコポリマー；旭化成ケミカルズ（株）からＴＵＦＴＥＣ（登録商標）Ｈ１０５１として販売されている、ポリスチレン含量が４２質量％のポリスチレン−ポリ（エチレン−ブチレン）−ポリスチレントリブロックコポリマー；旭化成ケミカルズ（株）からＴＵＦＴＥＣ（登録商標）Ｐ１０００およびＰ２０００として販売されているポリスチレン−ポリ（ブタジエン−ブチレン）−ポリスチレントリブロックコポリマー；旭化成ケミカルズ（株）からＳ．Ｏ．Ｅ．−ＳＳ  Ｌ６０１として販売されているポリスチレン−ポリブタジエン−ポリ（スチレン−ブタジエン）−ポリブタジエンブロックコポリマー；Ｃｈｅｖｒｏｎ  Ｐｈｉｌｌｉｐｓ  Ｃｈｅｍｉｃａｌ社からＫ−Ｒｅｓｉｎ（登録商標）ＫＫ３８、ＫＲ０１、ＫＲ０３およびＫＲ０５として販売されているラジアルブロックコポリマー；（株）クラレからＳＥＰＴＯＮ（登録商標）Ｓ８１０４として販売されている約６０質量％のポリスチレンを含むポリスチレン−ポリ（エチレン−ブチレン）−ポリスチレントリブロックコポリマー；（株）クラレから��ＥＰＴＯＮ（登録商標）Ｓ４０４４、Ｓ４０５５、Ｓ４０７７およびＳ４０９９として販売されているポリスチレン−ポリ（エチレン−エチレン／プロピレン）−ポリスチレントリブロックコポリマー；および（株）クラレからＳＥＰＴＯＮ（登録商標）Ｓ２１０４として販売されている約６５質量％のポリスチレンを含むポリスチレン−ポリ（エチレン−プロピレン）−ポリスチレントリブロックコポリマーなどが挙げられる。複数のブロックコポリマーの混合物を用いてもよい。
【００２９】
一部の実施形態では、該水素化ブロックコポリマーの少なくとも一部は、例えば、住友化学（株）のＴＰＥ−ＳＢ２４００などの、水素化ブロックコポリマーと、エチレン−プロピレンコポリマーと、鉱油と、を含む溶融混錬ブレンドの形態で提供される。この文脈において、「溶融混錬ブレンド」とは、水素化ブロックコポリマー、エチレン−プロピレンコポリマーおよび鉱油が、他の成分との溶融混錬前に、互いに溶融混錬されていることを意味する。この溶融混錬ブレンド中のエチレン−プロピレンコポリマーは、エラストマーコポリマー（すなわち、所謂エチレン−プロピレンゴム（ＥＰＲ））である。好適なエチレン−プロピレンコポリマーは、後述の、任意成分としてのエチレン／α−オレフィンコポリマーの文脈に記載されている。これらの溶融混錬ブレンドにおいて、水素化ブロックコポリマー量は、溶融混錬ブレンドの合計質量に対して、約２０〜約６０質量％であってもよく、具体的には約３０〜約５０質量％であってもよく；エチレン−プロピレンコポリマー量は、その合計質量に対して、約２〜約２０質量％であってもよく、具体的には約５〜約１５質量％であってもよく；鉱油量は、その合計質量に対して、約３０〜約７０質量％であってもよく、具体的には約４０〜約６０質量％であってもよい。
【００３０】
一部の実施形態では、該組成物は、その合計質量に対して、約５〜約６５合計質量の、好適には約３０〜約５０質量％の、より好適には約３０〜約４５質量％の、１種または複数種の水素化ブロックコポリマーを含む。この範囲内で、該水素化ブロックコポリマーの量は、具体的には、組成物の合計質量に対して約５〜約５０質量％であってもよい。代替となる実施形態では、該組成物は、約５〜３０質量％の、アルケニル芳香族化合物と共役ジエンとの水素化ブロックコポリマーを含む。
【００３１】
一部の実施形態では、該組成物は、Ｋｒａｔｏｎ  Ｐｏｌｙｍｅｒｓ社のＫｒａｔｏｎ（登録商標）Ａ１５３６の線状トリブロックポリスチレン−ポリ（エチレン−ブチレン）−ポリスチレンコポリマーと、住友化学（株）のＴＰＥ−ＳＢ２４００などの溶融混錬ブレンドと、の混合物を、組成物の合計質量に対して約３０〜約４５質量％含む。この範囲内で、該水素化ブロックコポリマーの量は、具体的には、組成物の合計質量に対して約３０〜約４０質量％であってもよい。
【００３２】
別の実施形態では、該組成物は、Ｋｒａｔｏｎ  Ｐｅｒｆｏｒｍａｎｃｅ  Ｐｏｌｙｍｅｒｓ社のＫｒａｔｏｎ（登録商標）Ｇ１６５０などの線状トリブロックポリスチレン−ポリ（エチレン−ブチレン）−ポリスチレンコポリマーを、組成物の合計質量に対して約５〜３０質量％含む。別の実施形態では、該組成物は、Ｋｒａｔｏｎ  Ｐｅｒｆｏｒｍａｎｃｅ  Ｐｏｌｙｍｅｒｓ社のＫｒａｔｏｎ（登録商標）Ｇ１６５０を、組成物の合計質量に対して約５〜１５質量％含む。
【００３３】
別の実施形態では、該組成物は、Ｋｒａｔｏｎ  Ｐｏｌｙｍｅｒｓ社のＫｒａｔｏｎ（登録商標）Ａ１５３６の線状トリブロックポリスチレン−ポリ（エチレン−ブチレン）−ポリスチレンコポリマーと、住友化学（株）のＴＰＥ−ＳＢ２４００などの溶融混錬ブレンドと、の混合物を、組成物の合計質量に対して約３０〜約４５質量％含む。この範囲内で、水素化ブロックコポリマーの量は、組成物の合計質量に対して約３０〜約４０の質量％であってもよく、ここで、Ｋｒａｔｏｎ（登録商標）Ａ１５３６の質量％は、ＴＰＥ−ＳＢ２４００のそれより大きい。さらなる実施形態では、Ａ１５３６の量は、組成物の合計質量に対して約１５〜約２５質量％であってもよく、ＴＰＥ−ＳＢ２４００の量は、組成物の合計質量に対して約１０〜約２０質量％であってもよい。さらなる実施形態では、Ａ１５３６の量は、組成物の合計質量に対して約１８〜約２２質量％であってもよく、ＴＰＥ−ＳＢ２４００の量は、組成物の合計質量に対して約１３〜約１７質量％であってもよい。
【００３４】
（ポリブテン）
本発明の組成物は任意に、ポリブテンをさらに含んでもよい。本明細書での「ポリブテン」は、１−ブテン、２−ブテン、２−メチルプロペン（イソブテン）またはこれらの組み合わせから誘導された単位を７５質量％超、具体的には８０質量％超含むポリマーを指す。該ポリブテンは、ホモポリマーであっても（以下に示すように）コポリマーであってもよい。一部の実施形態では、該ポリブテンは、１−ブテン、２−ブテン、２−メチルプロペン（イソブテン）またはこれらの組み合わせから誘導された単位で構成される。他の実施形態では、該ポリブテンは、エチレン、プロピレンまたは１−オクテンなどの共重合性モノマーを１〜２５質量％未満含むコポリマーである。
【００３５】
一実施形態では、該ポリブテンはホモポリマーである。
【００３６】
別の実施形態では、該ポリマーは、イソブチレンと１−ブテンまたは２−ブテンとのコポリマーである。
【００３７】
別の実施形態では、該ポリブテンは、ポリブテンホモポリマーとポリブテンコポリマーとを含む混合物である。
【００３８】
別の実施形態では、本発明の組成物は、その合計質量に対して、約０〜約２０質量％の、好適には約５〜約１０質量％のポリブテンを含む。
【００３９】
別の実施形態では、該ポリブテンは、コポリマーであって、イソブチレン由来の単位は該コポリマーの４０〜９９質量％であり、１−ブテン由来の単位は２〜４０質量％であり、２−ブテン由来の単位は０〜３０質量％である。さらに別の実施形態では、該ポリブテンは３つの単位のターポリマーであり、イソブチレン由来の単位は該コポリマーの４０〜９６質量％であり、１−ブテン由来の単位は２〜４０質量％であり、２−ブテン由来の単位は２〜２０質量％である。さらに別の実施形態では、該ポリブテンはイソブチレンと１−ブテンとのコポリマーであり、イソブチレン由来の単位はホモポリマーまたはコポリマーの６５〜１００質量％であり、１−ブテン由来の単位はコポリマーの０〜３５質量％である。
【００４０】
別の実施形態では、該ポリブテンは、エチレン、プロピレンまたは１−オクテンなどの共重合性モノマーを１〜２５質量％未満含むコポリマーである。一部の実施形態では、該ポリブテンの数平均分子量は、約７００〜約１，０００原子質量単位である。好適なポリブテンとしては、例えば、Ｉｎｄｏｐｏｌ（登録商標）Ｈ５０などの、数平均分子量が約８００原子質量単位のイソブテン−ブテンコポリマーが挙げられる。
【００４１】
別の実施形態では、該組成物は液状ポリブテンを含む。該液状ポリブテンは、数平均分子量が約８００原子質量単位のポリイソブテンである。さらなる実施形態では、該ポリブテンは、ＩＮＥＯＳ  Ｏｌｉｇｏｍｅｒｓ社のＩｎｄｏｐｏｌ（登録商標）Ｈ５０などのポリブテンである。さらなる実施形態では、該組成物は、その合計質量に対して、約２〜約２０質量％の、好適には約３〜約１８質量％の、さらにより好適には約２〜約１０質量％のＩｎｄｏｐｏｌ（登録商標）Ｈ５０を含む。
【００４２】
（難燃剤）
該組成物は、ポリ（フェニレンエーテル）、水素化ブロックコポリマーおよびポリブテンに加えて、１種または複数種の難燃剤を、組成物の合計質量に対して、約２〜約６０質量％、より具体的には約５〜約５０質量含む。使用可能な難燃剤の種類に関しては、処理中の高温下で適切に安定である点を除いて、特に制限はない。典型的な難燃剤としては、メラミン（ＣＡＳ登録番号第１０８−７８−１号）、メラミンシアヌレート（ＣＡＳ登録番号第３７６４０−５７−６号）、リン酸メラミン（ＣＡＳ登録番号第２０２０８−９５−１号）、ピロリン酸メラミン（ＣＡＳ登録番号第１５５４１−６０−３号）、ポリリン酸メラミン（ＣＡＳ登録番号第２１８７６８−８４−４号）、メラム、メレム、メロン、ホウ酸亜鉛、ポリホスファジン（ＣＡＳ登録番号第１３３２−０７−６号）、リン酸ホウ素、赤リン（ＣＡＳ登録番号第７７２３−１４−０号）、有機リン酸エステル、リン酸モノアンモニウム（ＣＡＳ登録番号第７７２２−７６−１号）、リン酸ジアンモニウム（ＣＡＳ登録番号第７７８３−２８−０号）、アルキルホスホネート（ＣＡＳ登録番号第７８−３８−６号および同第７８−４０−０号）、金属ジアルキルホスフィネート、アンモニウムポリホスフェート（ＣＡＳ登録番号第６８３３３−７９−９号）、低融点ガラスおよびこれらの難燃剤の複数種の組み合わせが挙げられる。
【００４３】
典型的な有機リン酸エステル難燃剤としては、これに限定されないが、フェニル基、置換フェニル基あるいはこれらの組み合わせを含むリン酸エステル、例えばレゾルシノールビス（ジフェニルホスフェート）などのレゾルシノール系ビス−アリールリン酸エステルおよび、例えばビスフェノールＡビス（ジフェニルホスフェート）などのビスフェノール系リン酸エステルが挙げられる。一実施形態では、該有機リン酸エステルは、トリス（アルキルフェニル）ホスフェート（例えばＣＡＳ登録番号第８９４９２−２３−９号または同第７８−３３−１号）、レゾルシノールビス（ジフェニルホスフェート）（例えばＣＡＳ登録番号第５７５８３−５４−７号）、ビス−フェノールＡビス（ジフェニルホスフェート）（例えばＣＡＳ登録番号第１８１０２８−７９−５号）、トリフェニルホスフェート（例えばＣＡＳ登録番号第１１５−８６−６号）、トリス（イソプロピルフェニル）ホスフェート（例えばＣＡＳ登録番号第６８９３７−４１−７号）、トリフェニルホスフェート（ＣＡＳ登録番号第１１５−８６−６号）およびこれらの有機リン酸エステルの複数種の混合物から選択される。
【００４４】
一部の実施形態では、該難燃剤は、リン酸塩、金属ジアルキルホスフィネート、窒素含有難燃剤、金属水酸化物およびトリアリールホスフェートの１つまたは複数を含む。該難燃性組成物は、有機ホスフェート単独での濃度より低い有機ホスフェート濃度で優れた難燃性が得られ、従って、熱可塑性組成物中のプレートアウトやマイグレーションが低減あるいは除去できるという利点を有する。
【００４５】
一部の実施形態では、該難燃性添加剤組成物は、（Ａ）リン酸メラミン、ピロリン酸メラミン、オルトリン酸メラミン、ポリリン酸メラミン、リン酸ジアンモニウム、リン酸モノアンモニウム、リン酸アミド、ポリリン酸アンモニウム、ポリリン酸アミドおよびこれらの複数のものの組み合わせなどのリン酸塩と、（Ｂ）金属水酸化物と、（Ｃ）有機ホスフェートと、から本質的に構成される。本明細書での「本質的に構成される」においては、有機ホスフェート単独での濃度より低い有機ホスフェート濃度の、およびまたは、本質的に塩素および臭素を含まない（リン酸塩、金属水酸化物および有機ホスフェートの合計質量に対して０．０５質量％未満、より具体的には０．００５質量％未満）熱可塑性組成物に、同様のあるいはより高いレベルの難燃性をもたらすという該難燃性添加剤の基本的および新規の特性が追加の成分によって実質的に影響されない限り、追加の成分が含まれていてもよい。
【００４６】
別の実施形態では、該難燃性添加剤組成物は、（Ａ）リン酸メラミン、ピロリン酸メラミン、オルトリン酸メラミン、ポリリン酸メレム、ポリリン酸メラム、リン酸ジアンモニウム、リン酸モノアンモニウム、リン酸アミド、ポリリン酸メラミン、ポリリン酸アンモニウム、ポリリン酸アミドおよびこれらの複数のものの組み合わせから構成される群から選択されたリン酸塩と、（Ｂ）金属水酸化物と、（Ｃ）有機ホスフェートと、から構成される。
【００４７】
一部の実施形態では、該組成物は、その合計質量に対して、難燃剤を合計で約２〜約６０質量含む。この範囲内で、難燃剤の合計量は、具体的には、組成物の合計質量に対して約１５〜約４０質量％であってもよい。
【００４８】
（リン酸塩）
一部の実施形態では、該難燃剤は１種または複数種のリン酸塩を含む。
【００４９】
前述のように、該リン酸塩は、リン酸メラミン（例えばＣＡＳ登録番号第２０２０８−９５−１号）、ピロリン酸メラミン（例えばＣＡＳ登録番号第１５５４１−６０−３号）、ポリリン酸メレム、ポリリン酸メラム、オルトリン酸メラミン（例えばＣＡＳ登録番号第２０２０８−９５−１号）、リン酸モノアンモニウム（例えばＣＡＳ登録番号第７７２２−７６−１号）、リン酸ジアンモニウム（例えばＣＡＳ登録番号第７７８３−２８−０号）、リン酸アミド（例えばＣＡＳ登録番号第６８０−３１−９号）、ポリリン酸メラミン（例えばＣＡＳ登録番号第２１８７６８−８４−４号または同第５６３８６−６４−２号）、ポリリン酸アンモニウム（例えばＣＡＳ登録番号第６８３３３−７９−９号）、ポリリン酸アミドおよびこれらのリン酸塩の複数のものの組み合わせから構成される群から選択され得る。該リン酸塩は、メラミンモノマー、メラミン樹脂、変性メラミン樹脂、グアナミン樹脂、エポキシ樹脂、フェノール樹脂、ウレタン樹脂、尿素樹脂、シリコーン樹脂などから選択された１つまたは複数の化合物で表面被覆され得る。表面被覆が用いられる場合、そのアイデンティティは、典型的には、難燃性熱可塑性組成物中の熱可塑性成分のアイデンティティに基づいて選択される。一部の実施形態では、該リン酸塩はポリリン酸メラミンを含む。一部の実施形態では、該リン酸塩は、ポリリン酸メラミンとリン酸メラミンとの組み合わせを含む。
【００５０】
リン酸塩は市販されており、あるいは当分野で教示されるように、リン酸と対応するアミン含有化合物との反応によって合成できる。
【００５１】
（金属水酸化物）
一部の実施形態では、該難燃剤は、１種または複数種の金属水酸化物を含む。好適な金属水酸化物としては、難燃性を付与できるものすべて、およびそれらの組み合わせが挙げられる。該金属水酸化物は、難燃剤添加組成物およびまたは難燃性熱可塑性組成物の処理中に実質的に分解しないように選択できる。実質的に分解しないとは、本明細書では、該難燃剤添加組成物による所望の水準の難燃性付与を妨げない分解量として定義される。典型的な金属水酸化物としては、これに限定されないが、水酸化マグネシウム（例えばＣＡＳ登録番号第１３０９−４２−８号）、水酸化アルミニウム（例えばＣＡＳ登録番号第２１６４５−５１−２号）、水酸化コバルト（例えばＣＡＳ登録番号第２１０４１−９３−０号）およびこれらの複数のものの組み合わせが挙げられる。一部の実施形態では、該金属水酸化物は水酸化マグネシウムを含む。一部の実施形態では、該金属水酸化物の平均粒径は１０μｍ以下であり、およびまたその純度は９０質量％以上である。一部の実施形態では、該金属水酸化物が実質的に水分を含まない、すなわち、１２０℃×１時間で乾燥時の質量損失が１質量％未満であることが望ましい。一部の実施形態では、該金属水酸化物は、例えばステアリン酸あるいは他の脂肪酸で被覆され得る。他の実施形態では、該金属水酸化物はアミノシランで被覆される。
【００５２】
（有機ホスフェート）
一部の実施形態では、該難燃剤は、１種または複数種の有機ホスフェートを含む。該有機ホスフェートは、下式の芳香族ホスフェート化合物であり得る：
【化４】
0005878649.tif 000005
式中、Ｒは、少なくとも１つのＲがアリールまたはアルキル置換アリールであることを条件として、それぞれ独立に、アルキル、シクロアルキル、アリール、アルキル置換アリール、ハロゲン置換アリール、アリール置換アルキル、ハロゲンあるいはこれらの任意のものの組み合わせである。該有機ホスフェートの例としては、フェニルビスドデシルホスフェート、フェニルビスネオペンチルホスフェート、フェニル−ビス（３，５，５’−トリ−メチル−ヘキシルホスフェート）、エチルジフェニルホスフェート、２−エチル−ヘキシルジ（ｐ−トリル）ホスフェート、ビス−（２−エチルヘキシル）ｐ−トリルホスフェート、トリトリルホスフェート、ビス−（２−エチルヘキシル）フェニルホスフェート、トリ−（ノニルフェニル）ホスフェート、ジ（ドデシル）ｐ−トリルホスフェート、トリクレジルホスフェート、トリフェニルホスフェート、ジブチルフェニルホスフェート、２−クロロエチルジフェニルホスフェート、ｐ−トリルビス（２，５，５’−トリメチルヘキシル）ホスフェート、２−エチルヘキシルジフェニルホスフェートなどが挙げられる。一部の実施形態では、該ホスフェートは、トリフェニルホスフェートおよびトリス（アルキルフェニル）ホスフェートなどの、Ｒがそれぞれアリールおよびまたはアルキル置換アリールであるホスフェートである。
【００５３】
あるいは、該有機ホスフェートは、以下の式
【化５】
0005878649.tif 000006
の１つを有する二官能性または多官能性化合物あるいはポリマーまたはこれらの混合物であり得、式中、Ｒ１、Ｒ３およびＲ５は独立に炭化水素であり；Ｒ２、Ｒ４、Ｒ６およびＲ７は独立に、炭化水素またはヒドロカルボンオキシであり；Ｘ１、Ｘ２およびＸ３は独立にハロゲンであり；ｍおよびｒは０または１〜４の整数であり、ｎおよびｐは１〜３０である。
【００５４】
該ホスフェートの例としては、レゾルシノール、ヒドロキノンおよびビスフェノール−Ａそれぞれのビス（ジフェニルホスフェート）類およびそれらのポリマー相当物が挙げられる。前述の二官能性および多官能性芳香族ホスフェートの調製方法は、英国特許第２，０４３，０８３号に記載されている。
【００５５】
典型的な有機ホスフェートとしては、これに限定されないが、置換フェニル基含有ホスフェート、例えばレゾルシノールビス（ジフェニルホスフェート）などのレゾルシノール系ホスフェートおよび、例えばビスフェノールＡビス（ジフェニルホスフェート）などのビスフェノール系ホスフェートなどが挙げられる。一部の実施形態では、該有機ホスフェートは、トリス（ブチルフェニル）ホスフェート（例えばＣＡＳ登録番号第８９４９２−２３−９号および同第７８−３３−１号）、レゾルシノールビス（ジフェニルホスフェート）（例えばＣＡＳ登録番号第５７５８３−５４−７号）、ビスフェノールＡビス（ジフェニルホスフェート）（例えばＣＡＳ登録番号第１８１０２８−７９−５号）、トリフェニルホスフェート（例えばＣＡＳ登録番号第１１５−８６−６号）、トリス（イソプロピルフェニル）ホスフェート（例えばＣＡＳ登録番号第６８９３７−４１−７号）およびこれらの複数のものの組み合わせから選択される。
【００５６】
（ホスフィネートおよびホスホネート塩類）
一部の実施形態では、該難燃剤は、ホスフィネートおよびホスホネートの金属塩（所謂「金属リン系」難燃剤）の１種または複数種を含む。金属ホスフィネートまたはホスホネート塩の金属成分は、Ｍｇ、Ｃａ、Ａｌ、Ｓｂ、Ｓｎ、Ｇｅ、Ｔｉ、Ｚｎ、Ｆｅ、Ｚｒ、Ｃｅ、Ｂｉ、Ｓｒ、Ｍｎ、Ｌｉ、ＮａまたはＫのカチオンであり得る。ホスフィネートあるいはホスホネート成分は、ジメチルホスフィネート、ジエチルホスフィネート、ジ−ｎ−プロピルホスフィネート、ジ−ｎ−ブチルホスフィネート、ジ−ｎ−ヘキシルホスフィネート、ジシクロヘキシルホスフィネート、ジ−２−エチルヘキシルホスフィネート、ジフェニルホスフィネート、ジ−ｏ−トリルホスフィネート、ジメチルホスホネート、ジエチルホスホネート、ジ−ｎ−プロピルホスネート、ジ−ｎ−ブチルホスホネート、ジ−ｎ−ヘキシルホスホネート、ジシクロヘキシルホスホネート、ジ−２−エチルヘキシルホスフェート、ジフェニルホスホネート、ジ−ｏ−トリルホスホネート、ジメチルホスフェート、ジエチルホスフェート、ジ−ｎ−プロピルホスフェート、ジ−ｎ−ブチルホスフェート、ジ−ｎ−ヘキシルホスフェート、ジシクロヘキシルホスフェート、ジ−２−エチルヘキシルホスフェート、ジフェニルホスフェート、ジ−ｏ−トリルホスフェートなど、およびこれらの混合物であり得る。好適な金属リン系難燃剤は、アルミニウムトリス（ジエチルホスフィネート）である。金属リン系難燃剤の調製は、例えば、Ｓｃｈｌｏｓｓｅｒらの米国特許第６，２５５，３７１号と同第６，５４７，９９２号およびＷｅｆｅｒｌｉｎｇらの同第６，３５５，８３２号と同第６，５３４，６７３号に記載されている。
【００５７】
該難燃性添加剤組成物の上記の成分の一部は、室温（２５℃）で液体であり、一部は固体である。
【００５８】
（抗紫外線剤）
該組成物は、ポリ（フェニレンエーテル）、水素化ブロックコポリマー、ポリブテンおよび難燃剤に加えて、本明細書で「抗紫外線剤」と呼ぶ、組成物を紫外線劣化から保護する剤をさらに含む。本発明の組成物は、以下に示すものなどの、ベンゾトリアゾールコア（以下の化学式で示す）を有する化合物であるベンゾトリアゾール型紫外線吸収剤を抗紫外線剤としては含まない。
【化６】
0005878649.tif 000007
【００５９】
【表Ａ】
0005878649.tif 000008
【００６０】
一実施形態では、本発明の組成物に使用される抗紫外線剤は、以下の化合物におけるようなトリアジンコア（以下の化学式で示す）を有するトリスアリール−１，３，５−トリアジニル紫外線吸収剤を含む。
【化７】
0005878649.tif 000009
【００６１】
【表Ｂ】
0005878649.tif 000010
【００６２】
一実施形態では、使用される抗紫外線剤は脂環式エポキシである。また、紫外線安定剤である脂環式エポキシ化合物としては、例えば、シクロペンテンオキシド、シクロヘキセンオキシド、４−ビニルシクロヘキセンオキシド、４−ビニルシクロヘキセンジオキシド、３，４−エポキシシクロヘキシルメチル３’，４’−エポキシシクロヘキシルカルボキシレート（ＣＡＳ登録番号第２３８６−８７−０号）、４−アルコキシメチルシクロヘキセンオキシド、アシルオキシメチルシクロヘキセンオキシド、１，３−ビス（２−（３，４−エポキシシクロヘキシル）エチル）−１，１，３，３−テトラメチルジシロキサン、２−エポキシ−１，２，３，４−テトラヒドロナフタレンなどが挙げられる。
【００６３】
別の実施形態では、本発明の組成物に使用される抗紫外線剤は、ヒンダードアミン光安定剤（ＨＡＬＳ）であるポリ（４−ヒドロキシ−２，２，６，６−テトラメチル−１−ピペリジンエタノール−アルト−１，４−ブタン二酸）を含む。その構造および他のいくつかのＨＡＬＳ安定剤の構造を以下に示す。
【００６４】
【表Ｃ】
0005878649.tif 000011
【００６５】
一実施形態では、該抗紫外線剤は、２−（４，６−ジフェニル−１，３，５−トリアジン−２−イル）−５−ヘキシルオキシ−フェノール、２−［４，６−ビス（２，４−ジメチル−フェニル）−１，３，５−トリアジン−２−イル］−５−（オクチルオキシ）フェノールまたはこれらの組み合わせから選択されたトリスアリール−１，３，５−トリアジニル紫外線吸収剤を含む。
【００６６】
別の実施形態では、該抗紫外線剤は、ベンゾフェノン型紫外線吸収剤（２−ヒドロキシベンゾフェノンとヒドロキシフェニルベンゾフェノンを含む）、ヒンダードアミン光安定剤、シンナメート型紫外線吸収剤、オキサニリド型紫外線吸収剤、ベンゾオキサジノン型紫外線吸収剤、脂環式エポキシ化合物、ホスファイト化合物などを含む数種の紫外線安定剤から選択された剤をさらに含む。追加の紫外線安定剤種については、Ｈ．Ｚｗｅｉｆｅｌ，Ｅｄの「Ｐｌａｓｔｉｃｓ  Ａｄｄｉｔｉｖｅ  Ｈａｎｄｂｏｏｋ」第５版、Ｃｉｎｃｉｎｎａｔｉ：Ｈａｎｓｅｒ  Ｇａｒｄｎｅｒ  Ｐｕｂｌｉｃａｔｉｏｎｓ社（２００１），２０６〜２３８ページに記載されている。
【００６７】
別の実施形態では、本明細書で提供される組成物は、ベンゾトリアゾール型紫外線吸収剤を含まないという条件で、その合計質量に対して、約０．１〜２０質量％の１，３，５−トリアリールトリアジン型紫外線吸収剤を含む。一部の実施形態では、該組成物は、２−（４，６−ジフェニル−１，３，５−トリアジン−２−イル）−５−ヘキシルオキシ−フェノール、２−［４，６−ビス（２，４−ジメチルフェニル）−１，３，５−トリアジン−２−イル］−５−（オクチルオキシ）フェノールである１，３，５−トリアリールトリアジン型紫外線吸収剤を約１〜約１０質量％含む。
【００６８】
一部の実施形態では、該組成物は、（３’−４’−エポキシシクロヘキサン）メチル３’−４’−エポキシシクロヘキシル−カルボキシレートなどのエポキシ化合物、およびまたは４−ヒドロキシ−２，２，６，６−テトラメチル−１−ピペリジンエタノール−ジメチルサクシネートコポリマーなどのＨＡＬＳなどの他の紫外線安定剤をさらに含む。
【００６９】
別の実施形態では、該組成物は、２−（４，６−ジフェニル−１，３，５−トリアジン−２−イル）−５−ヘキシルオキシ−フェノールを含む。別の実施形態では、該組成物は、２−［４，６−ビス（２，４−ジメチルフェニル）−１，３，５−トリアジン−２−イル］−５−（オクチルオキシ）フェノールを含む。これらの実施形態では、抗紫外線剤の量は、組成物の合計質量に対して約１〜約３質量％である。
【００７０】
別の実施形態では、該組成物は、１種または複数種の抗紫外線剤を含む。従って、さらなる実施形態では、該組成物は、２−（４，６−ジフェニル−１，３，５−トリアジン−２−イル）−５−ヘキシルオキシ−フェノールと、４−ヒドロキシ−２，２，６，６−テトラメチル−１−ピペリジンエタノール−ジメチルサクシネートコポリマーと、を含む。別の実施形態では、該組成物は、２−［４，６−ビス（２，４−ジメチルフェニル）−１，３，５−トリアジン−２−イル］−５−（オクチルオキシ）フェノールと、４−ヒドロキシ−２，２，６，６−テトラメチル−１−ピペリジンエタノール−ジメチルサクシネートコポリマーと、を含む。これらおよび他の実施形態では、該組成物は、（３’−４’−エポキシシクロヘキサン）メチル３’−４’−エポキシシクロヘキシル−カルボキシレートなどの、本明細書に記載の脂環式エポキシ紫外線安定剤をさらに含んでもよい。これらの実施形態では、抗紫外線剤の合計量は、組成物の合計質量に対して約１〜約４質量％である。
【００７１】
（ポリオレフィンホモポリマー）
本発明の組成物は、１種または複数種のポリオレフィンホモポリマーをさらに含んでもよい。該ポリオレフィンホモポリマーは、ポリエチレン（ＰＥ）、ポリプロピレン（ＰＰ）およびポリイソブテン（ＰＩＢ）から構成される群から選択されてもよい。ホモポリマーであってもコポリマーであってもよいポリイソブテンについては既に説明した。従って、「ポリエチレンホモポリマー」は、エチレンのホモポリマーを意味する。「ポリプロピレンホモポリマー」は、プロピレンのホモポリマーを意味する。「ポリブテンホモポリマー」は、上記で議論したように、ブチレンのホモポリマーを意味する。「ポリイソブテンホモポリマー」は、ポリイソブテンのホモポリマーを意味する。一部の実施形態では、該組成物は、ポリエチレンホモポリマー、ポリプロピレンホモポリマーあるいはこれらの混合物を１質量％未満含む。一部の実施形態では、該組成物は、これらのホモポリマーを０．５質量％未満または０．１質量％未満含むか、あるいは全く含まない。ポリエチレンホモポリマーとしては、高密度ポリエチレンおよび低密度ポリエチレン（ただし、コポリマーである線状低密度ポリエチレンは除く）が挙げられる。ここで定義されたポリエチレンホモポリマーおよびポリプロピレンホモポリマーは非エラストマー材料である。
【００７２】
一部の実施形態では、ポリエチレン、ポリプロピレンまたはこれらの混合物の合計量は、組成物の合計質量に対して、０〜約３０質量％であり、より具体的には０〜約２５質量％であり、さらにより具体的には０〜約２０質量％である。一部の実施形態では、該組成物は、ポリエチレンホモポリマーおよびポリプロピレンホモポリマーを含まない。一部の実施形態では、該組成物は、ポリエチレンホモポリマーとポリプロピレンホモポリマーを実質的に含まない。この文脈において、「実質的に含まない」とは、ポリエチレンホモポリマーまたはポリプロピレンホモポリマーが組成物に意図的に添加されていないことを意味する。
【００７３】
別の実施形態では、該ポリオレフィンホモポリマーは、ポリプロピレンおよびポリエチレンまたはこれらの混合物から構成される群から選択される。
【００７４】
別の実施形態では、該ポリオレフィンホモポリマーはポリプロピレンであり、その量は、組成物の合計質量に対して、約２〜約１０質量％であり、より好適には３〜約８質量％である。
【００７５】
（エチレン／Ｃ３−Ｃ１２α−オレフィンコポリマー）
該組成物は、エチレンとＣ３−Ｃ１２α−オレフィンとのコポリマーをさらに含んでもよい。簡略化のために、本明細書ではこの成分をエチレン／α‐オレフィンコポリマーとも呼ぶ。本明細書では、該エチレン／α‐オレフィンコポリマーは、エチレン由来の単位を２５〜９５質量％、具体的には６０〜８５質量％と、Ｃ３−Ｃ１２α−オレフィン由来の単位を５〜７５質量％、具体的には１５〜４０質量％含むコポリマーとして定義される。一部の実施形態では、該エチレン／α‐オレフィンコポリマーは、例えば、エチレン−プロピレンゴム（「ＥＰＲ」）、線状低密度ポリエチレン（「ＬＬＤＰＥ」）あるいは超低密度ポリエチレン（「ＶＬＤＰＥ」）などのランダムコポリマーである。
【００７６】
他の実施形態では、該エチレン／α‐オレフィンコポリマーは、エチレンホモポリマーまたはプロピレンホモポリマーから構成される少なくとも１つのブロックと、エチレンとＣ３−Ｃ１２α−オレフィンとのランダムコポリマーである１つのブロックと、を含むブロックコポリマーである。好適なα‐オレフィンとしては、プロペン、１−ブテンおよび１−オクテンが挙げられる。一部の実施形態では、該エチレン／α‐オレフィンコポリマーのメルトフローインデックスは、温度２００℃、荷重２．１６ｋｇで測定して、約０．１〜約２０ｇ／１０分である。一部の実施形態では、該エチレン／α‐オレフィンコポリマーの密度は約０．８〜約０．９ｇ／ｍＬである。一部の実施形態では、該エチレン／α‐オレフィンコポリマーはエチレン−プロピレンゴムである。一部の実施形態では、該エチレン／α‐オレフィンコポリマーは、ブロックコポリマーと、エチレン／α‐オレフィンコポリマーと、鉱油と、を含む溶融混錬ブレンドの形態で提供される。
【００７７】
実施形態では、該組成物は、その合計質量に対して、０〜５０質量％のエチレン／Ｃ３−Ｃ１２α−オレフィンコポリマーを含む。
【００７８】
一実施形態では、該エチレン／α‐オレフィンコポリマーは、エチレン−オクテンコポリマーと、無水マレイン酸グラフト化エチレン−オクテンコポリマーと、ＬＬＤＰＥと、の混合物を含み、その量は、組成物の合計質量に対して約１５〜３０質量％であり、エチレン−オクテンコポリマーの質量％は、無水マレイン酸グラフト化エチレン−オクテンコポリマーのそれより大きい。一実施形態では、エチレン−オクテンコポリマーと無水マレイン酸グラフト化エチレン−オクテンコポリマーとの質量％比は約２．５：１〜５：１である。一実施形態では、エチレン−オクテンコポリマーとＬＬＤＰＥとの質量％比は約５：１〜１０：１である。
【００７９】
（着色剤）
本発明の組成物は、任意に１種または複数種の着色剤を含む。
【００８０】
本発明の組成物に好適な着色剤としては、顔料およびまたは染料が挙げられる。有用な顔料としては、例えば、酸化亜鉛、二酸化チタン、酸化鉄などの金属酸化物および混合金属酸化物などの無機顔料；硫化亜鉛などの硫化物；アルミン酸塩；スルホケイ酸ナトリウム、硫酸塩、クロム酸塩など；カーボンブラック；亜鉛フェライト；群青；アゾ、ジアゾ、キナクリドン、ペリレン、ナフタレンテトラカルボン酸、フラバントロン、イソインドリノン、テトラクロロイソインドリノン、アントラキノン、アントロン、ジオキサジン、フタロシアニンおよびアゾレーキなどの有機顔料；ピグメントレッド１０１、ピグメントレッド１２２、ピグメントレッド１４９、ピグメントレッド１７７、ピグメントレッド１７９、ピグメントレッド２０２、ピグメントバイオレット２９、ピグメントブルー１５、ピグメントブルー６０、ピグメントグリーン７、ピグメントイエロー１１９、ピグメントイエロー１４７、ピグメントイエロー１５０およびピグメントブラウン２４；あるいはこれらの顔料の少なくとも１つを含む組み合わせが挙げられる。顔料の量は一般に、ポリカーボネートおよび任意の追加のポリマー１００質量部に対して０．００１〜３質量部である。
【００８１】
典型的な染料は一般に有機材料であり、その例としては、例えば、クマリン４６０（ブルー）、クマリン６（グリーン）、ナイルレッドなどのクマリン染料；ランタニド錯体；炭化水素および置換炭化水素染料；多環式芳香族炭化水素染料；オキサゾールまたはオキサジアゾール染料などのシンチレーション染料；アリール−またはヘテロアリール−置換ポリ（Ｃ２−８）オレフィン染料；カルボシアニン染料；インダントロン染料；フタロシアニン染料；オキサジン染料；カルボスチリル染料；ナフタレンテトラカルボン酸染料；ポルフィリン染料；ビス（スチリル）ビフェニル染料；アクリジン染料；アントラキノン染料；シアニン染料；メチン染料；アリールメタン染料；アゾ染料；インジゴイド染料、チオインジゴイド染料、ジアゾニウム染料；ニトロ染料；キノンイミン染料；アミノケトン染料；テトラゾリウム染料；チアゾール染料；ペリレン染料、ペリノン染料；ビス−ベンゾオキサゾリルチオフェン（ＢＢＯＴ）；トリアリールメタン染料；キサンテン染料；チオキサンテン染料；ナフタルイミド染料；ラクトン染料；近赤外線波長を吸収し可視波長を放射する反ストークスシフト染料などの発蛍光団；７−アミノ−４−メチルクマリンなどの発光染料；３−（２’−ベンゾチアゾリル）−７−ジエチルアミノクマリン；２−（４−ビフェニリル）−５−（４−ｔ−ブチルフェニル）−１，３，４−オキサジアゾール；２，５−ビス−（４−ビフェニリル）−オキサゾール；２，２’−ジメチル−ｐ−クアテルフェニル；２，２−ジメチル−ｐ−テルフェニル；３，５，３’’’’，５’’’’−テトラ−ｔ−ブチル−ｐ−キンキフェニル；２，５−ジフェニルフラン；２，５−ジフェニルオキサゾール；４，４’−ジフェニルスチルベン；４−ジシアノメチレン−２−メチル−６−（ｐ−ジメチルアミノスチリル）−４Ｈ−ピラン；１，１’−ジエチル−２，２’−カルボシアニンヨージド；３，３’−ジエチル−４，４’，５，５’−ジベンゾチアトリカルボシアニンヨージド；７−ジメチルアミノ−１−メチル−４−メトキシ−８−アザキノロン−２；７−ジメチルアミノ−４−メチルキノロン−２；２−（４−（４−ジメチルアミノフェニル）−１，３−ブタジエニル）−３−エチルベンゾチアゾリウム過塩素酸塩；３−ジエチルアミノ−７−ジエチルイミノフェノキサゾニウム過塩素酸塩；２−（１−ナフチル）−５−フェニルオキサゾール；２，２’−ｐ−フェニレン−ビス（５−フェニルオキサゾール）；ローダミン７００；ローダミン８００；ピレン、クリセン、ルブレン、コロネンなど；あるいはこれらの染料の少なくとも１つを含む組み合わせが挙げられる。染料の量は一般に、組成物の合計質量１００質量部に対して０．０００１〜５質量部である。
【００８２】
一実施形態では、該着色剤は白色顔料である。該白色顔料は、組成物のホワイトまたはオフホワイト色に寄与する。好適な白色顔料としては、例えば、炭酸カルシウム、カオリン、タルク、硫酸カルシウム、硫酸バリウム、二酸化チタン、酸化亜鉛、硫化亜鉛、炭酸亜鉛、サチン白、ケイ酸アルミニウム、ケイソウ土、ケイ酸カルシウム、ケイ酸マグネシウム、合成非晶質シリカ、コロイダルシリカ、コロイダルアルミナ、擬ベーマイト、水酸化アルミニウム、アルミナ、変性アルミナ、リトポン、ゼオライト、加水ハロイサイト、炭酸マグネシウム、水酸化マグネシウムおよびこれらの混合物が挙げられる。一部の実施形態では、該白色顔料は、硫化亜鉛、二酸化チタン（ルチル型二酸化チタンを含む）あるいはこれらの混合物である。一部の実施形態では、該白色顔料は二酸化チタンである。
【００８３】
該組成物は、その合計質量に対して、約０．５〜約２５質量％の白色顔料を含む。この範囲内で、該白色顔料は、組成物の合計質量に対して、約４〜約２０質量％の、より具体的には約４〜約１０質量％の二酸化チタンであり得る。
【００８４】
別の実施形態では、該着色剤は、着色剤の混合物を含む。着色剤の混合物は、ＴｉＯ２などの白色顔料と１種または複数種の追加の着色剤とを含んでもよい。一実施形態では、該着色剤は、ＴｉＯ２カーボンブラックと、ピグメントブルー２９と、ピグメントレッド１０１と、任意に１種または複数種の追加の着色剤と、を含む。この実施形態では、着色剤の合計量は、組成物の合計質量に対して約４〜約２０質量％である。別の実施形態では、該着色剤は、ＴｉＯ２カーボンブラックと、ピグメントブルー２９と、ピグメントレッド１０１と、を含む。
【００８５】
（他の添加剤）
該組成物は任意に、熱可塑性分野で既知の１種または複数種の他の添加剤をさらに含んでもよい。有用な添加剤としては、安定剤、離型剤、加工助剤、防滴剤、成核剤、酸化防止剤、帯電防止剤、発泡剤、金属不活性化剤、ブロッキング防止剤、ナノクレイ、香料（香料カプセル化ポリマーを含む）など、およびこれらの組み合わせが挙げられる。添加剤は、組成物の所望の外観および物性を許容できないほど低下させない量で添加され得る。こうした量は、当業者であれば、過度な実験なしに決定できる。
【００８６】
該組成物は、ポリ（フェニレンエーテル）とブロックコポリマーに加えて、可塑剤を含む。本明細書での「可塑剤」は、組成物全体の、あるいは組成物の少なくとも１成分の過疎化に有効な化合物を指す。一部の実施形態では、該可塑剤は、該ポリ（フェニレンエーテル）の可塑化に有効である。該可塑剤は典型的には、ポリマーに溶解する低分子量で比較的不揮発性の分子であり、ポリマー鎖を互いに分離してレプテーションを容易にし、組成物のガラス転移温度を低下させる。一部の実施形態では、該可塑剤は、ガラス転移温度（Ｔｇ）が約−１１０〜−５０℃であり、主にポリ（フェニレンエーテル）樹脂と混和性であり、分子量は１，０００ｇ／モル以下である。
【００８７】
好適な可塑剤としては、例えば、ベンゾエートエステル（ジベンゾエートエステルを含む）、ペンタエリスリトールエステル、リン酸トリアリール（ハロゲン置換リン酸トリアリールを含む）、フタル酸エステル、トリメリット酸エステル、ピロメリット酸エステルなど、およびこれらの混合物が挙げられる。
【００８８】
一部の実施形態では、該可塑剤はリン酸トリアリールである。好適なリン酸トリアリールとしては、該構造を有するものが挙げられる。
【００８９】
一部の実施形態では、該組成物は、前述の成分以外の成分を除外あるいは実質的に含まないものにできる。例えば、該組成物は、ホモポリスチレン（シンジオタクチックポリスチレンを含む）、ポリアミド、ポリエステル、ポリカーボネートおよびポリプロピレン−グラフト−ポリスチレンなどの他のポリマー材料を実質的に含まないものにできる。この文脈において、「実質的に含まない」とは、指定された成分が意図的に添加されていないことを意味する。
【００９０】
該組成物は多数の成分を含むと定義されているので、特に、単一の化合物が複数の成分の定義を満たし得る場合、各成分が化学的に異なるものであることは理解されるであろう。
【００９１】
［組成物］
一態様では、本発明は、ポリマー組成物であって、その合計質量に対して、
（ａ）１０〜４５質量％のポリ（フェニレンエーテル）と、
（ｂ）５〜６５質量％の、アルケニル芳香族化合物と共役ジエンとの水素化ブロックコポリマーと、
（ｃ）０〜２０質量％のポリブテンと、
（ｄ）２〜６０質量％の難燃剤と、
（ｅ）０．１〜２０質量％の、トリスアリール−１，３，５−トリアジンを含む抗紫外線剤と、
（ｆ）０〜５０質量％の、エチレンとＣ３−Ｃ１２α‐オレフィンとのコポリマーと、
（ｇ）０〜３０質量％のポリオレフィンホモポリマーと、を含み、
ベンゾトリアゾール型紫外線吸収剤を含まず、
前記組成物から成る物品は、
（ｉ）実質的に染みがなく、
（ｉｉ）７５℃×１６８時間の熱暴露後のＣＩＥＬＡＢ色ずれ（ΔＥ）が３以下であり、
（ｉｉｉ）ＡＳＴＭ  Ｄ４４５９に準拠したキセノンアーク３００時間暴露後のＣＩＥＬＡＢ色ずれ（ΔＥ）が１２以下である組成物を提供する。
【００９２】
この実施形態および他の実施形態では、該ポリ（フェニレンエーテル）は、２５℃のクロロホルム中で測定した固有粘度が０．３〜０．６ｄＬ／ｇのポリ（２，６−ジメチル−１，４−フェニレンエーテル）である。
【００９３】
この実施形態および他の実施形態では、アルケニル芳香族化合物と共役ジエンとの水素化ブロックコポリマーは、Ｋｒａｔｏｎ  Ｐｅｒｆｏｒｍａｎｃｅ  Ｐｏｌｙｍｅｒｓ社のＫｒａｔｏｎ（登録商標）Ｇ１６５０などの線状トリブロックポリスチレン−ポリ（エチレン−ブチレン）−ポリスチレンコポリマーであり、その量は、組成物の合計質量に対して約５〜３０質量％含む。別の実施形態では、該組成物は、Ｋｒａｔｏｎ  Ｐｅｒｆｏｒｍａｎｃｅ  Ｐｏｌｙｍｅｒｓ社のＫｒａｔｏｎ（登録商標）Ｇ１６５０を、組成物の合計質量に対して約５〜１５質量％含む。あるいは、該水素化ブロックコポリマーは、アルケニル芳香族化合物と共役ジエンとの水素化ブロックコポリマーの複数種の組み合わせを含む。従って、別の実施形態では、アルケニル芳香族化合物と共役ジエンとの該水素化ブロックコポリマーは、Ｋｒａｔｏｎ  Ｐｏｌｙｍｅｒｓ社のＫｒａｔｏｎ（登録商標）Ａ１５３６などの線状トリブロックポリスチレン−ポリ（エチレン−ブチレン）−ポリスチレンコポリマーと、住友化学（株）のＴＰＥ−ＳＢ２４００などの溶融混錬ブレンドと、を含み、その量は、組成物の合計質量に対して約３０〜約４５質量％である。この範囲内で、水素化ブロックコポリマーの量は、組成物の合計質量に対して約３０〜約４０質量％であってもよく、ここで、Ａ１５３６の質量％は、ＴＰＥ−ＳＢ２４００のそれより大きい。さらなる実施形態では、Ｋｒａｔｏｎ（登録商標）Ａ１５３６の量は、組成物の合計質量に対して約１５〜約２５質量％であってもよく、ＴＰＥ−ＳＢ２４００の量は、組成物の合計質量に対して約１０〜約２０質量％であってもよい。さらなる実施形態では、Ｋｒａｔｏｎ（登録商標）Ａ１５３６の量は、組成物の合計質量に対して約１８〜約２２質量％であってもよく、ＴＰＥ−ＳＢ２４００の量は、組成物の合計質量に対して約１３〜約１７質量％であってもよい。
【００９４】
この実施形態および他の実施形態では、該ポリブテンは、数平均分子量が約８００原子質量単位のイソブテン−ブテンコポリマーである。
【００９５】
この実施形態および他の実施形態では、該難燃剤は、リン酸塩、金属水酸化物、有機ホスフェート、金属リン系塩あるいはこれらの組み合わせを含む。さらなる実施形態では、該難燃剤は、リン酸トリアリール、ポリリン酸メラミン、金属ジアルキルホスフィネート、水酸化マグネシウムあるいはこれらの組み合わせから構成される群から選択される。
【００９６】
この実施形態および他の実施形態では、該組成物中の抗紫外線剤は、２−（４，６−ジフェニル−１，３，５−トリアジン−２−イル）−５−ヘキシルオキシ−フェノール、２−［４，６−ビス（２，４−ジメチル−フェニル）−１，３，５−トリアジン−２−イル］−５−（オクチルオキシ）フェノールあるいはこれらの組み合わせである。
【００９７】
この実施形態および他の実施形態では、該組成物は、（ｉ）脂環式エポキシ紫外線安定剤またはヒンダードアミン光安定剤、あるいは（ｉｉ）これらの組み合わせを有する１，３，５−トリアリールトリアジン型紫外線吸収剤を含む。
【００９８】
この実施形態および他の実施形態では、該抗紫外線剤は、本明細書に記載の脂環式エポキシ紫外線安定剤を有する１，３，５−トリアリールトリアジン型紫外線吸収剤を含む。この実施形態および他の実施形態では、該脂環式エポキシ紫外線安定剤は、（３’−４’−エポキシシクロヘキサン）メチル３’−４’−エポキシシクロヘキシル−カルボキシレートであり、その量は、組成物の合計質量に対して約０．１〜約１質量％である。
【００９９】
この実施形態および他の実施形態では、該抗紫外線剤は、本明細書に記載のヒンダードアミン光安定剤を有する１，３，５−トリアリールトリアジン型紫外線吸収剤を含む。この実施形態および他の実施形態では、該ヒンダードアミン光安定剤は，４−ヒドロキシ−２，２，６，６−テトラメチル−１−ピペリジンエタノール−ジメチルサクシネートコポリマーであり、その量は、組成物の合計質量に対して約０．１〜約２質量％である。
【０１００】
この実施形態および他の実施形態では、該組成物は、（３’−４’−エポキシシクロヘキサン）メチル３’−４’−エポキシシクロヘキシル−カルボキシレートなどの脂環式エポキシ紫外線安定剤およびまたは、４−ヒドロキシ−２，２，６，６−テトラメチル−１−ピペリジンエタノール−ジメチルサクシネートコポリマーなどのヒンダードアミン光安定剤などの追加の紫外線安定剤を１種または複数種有する１，３，５−トリアリールトリアジン型紫外線吸収剤を含む。
【０１０１】
さらなる実施形態では、該抗紫外線剤は、１，３，５−トリアリールトリアジン型紫外線吸収剤と、ベンゾフェノン型紫外線吸収剤（２−ヒドロキシベンゾフェノンとヒドロキシフェニルベンゾフェノンを含む）、シンナメート型紫外線吸収剤、オキサニリド型紫外線吸収剤、ベンゾオキサジノン型紫外線吸収剤およびホスファイト化合物などを含む他の種類の紫外線安定剤（ベンゾトリアゾール型紫外線吸収剤を除く）から選択された剤と、を含む。追加の紫外線安定剤種については、Ｈ．Ｚｗｅｉｆｅｌ，Ｅｄの「Ｐｌａｓｔｉｃｓ  Ａｄｄｉｔｉｖｅ  Ｈａｎｄｂｏｏｋ」第５版、Ｃｉｎｃｉｎｎａｔｉ：Ｈａｎｓｅｒ  Ｇａｒｄｎｅｒ  Ｐｕｂｌｉｃａｔｉｏｎｓ社（２００１），２０６〜２３８ページに記載されている。
【０１０２】
この実施形態および他の実施形態では、本明細書で提供される組成物は、ベンゾトリアゾール型紫外線吸収剤を含まないという条件で、その合計質量に対して、約０．１〜２０質量％の１，３，５−トリアリールトリアジン型紫外線吸収剤を含む。一部の実施形態では、該組成物は、２−（４，６−ジフェニル−１，３，５−トリアジン−２−イル）−５−ヘキシルオキシ−フェノール、２−［４，６−ビス（２，４−ジメチルフェニル）−１，３，５−トリアジン−２−イル］−５−（オクチルオキシ）フェノールまたはこれらの組み合わせである１，３，５−トリアリールトリアジン型紫外線吸収剤を約１〜約１０質量％含む。
【０１０３】
別の実施形態では、該組成物は、２−（４，６−ジフェニル−１，３，５−トリアジン−２−イル）−５−ヘキシルオキシ−フェノールを含む。別の実施形態では、該組成物は、２−［４，６−ビス（２，４−ジメチルフェニル）−１，３，５−トリアジン−２−イル］−５−（オクチルオキシ）フェノールを含む。これらの実施形態では、抗紫外線剤の量は、組成物の合計質量に対して約１〜約４質量％である。
【０１０４】
さらなる実施形態では、該組成物は、２−（４，６−ジフェニル−１，３，５−トリアジン−２−イル）−５−ヘキシルオキシ−フェノールと、４−ヒドロキシ−２，２，６，６−テトラメチル−１−ピペリジンエタノール−ジメチルサクシネートコポリマーと、を含む。別の実施形態では、該組成物は、２−［４，６−ビス（２，４−ジメチルフェニル）−１，３，５−トリアジン−２−イル］−５−（オクチルオキシ）フェノールと、４−ヒドロキシ−２，２，６，６−テトラメチル−１−ピペリジンエタノール−ジメチルサクシネートコポリマーと、を含む。これらおよび他の実施形態では、該組成物は、（３’−４’−エポキシシクロヘキサン）メチル３’−４’−エポキシシクロヘキシル−カルボキシレートなどの、本明細書に記載の脂環式エポキシ紫外線安定剤をさらに含んでもよい。これらの実施形態では、抗紫外線剤の合計量は、組成物の合計質量に対して約１〜約４質量％である。
【０１０５】
別の実施形態では、該組成物は着色剤をさらに含む。さらなる実施形態では、該着色剤は白色顔料である。さらなる実施形態では、該白色顔料は、組成物の合計質量に対して、約４〜約２０質量％の、より具体的には約４〜約１０質量％の二酸化チタン（ＴｉＯ２）であり得る。
【０１０６】
さらなる実施形態では、該ポリマー組成物は、
（ａ）１５〜３５質量％のポリ（フェニレンエーテル）と、
（ｂ）アルケニル芳香族化合物と共役ジエンとの水素化ブロックコポリマーの複数種の組み合わせを３０〜５０質量％と、
（ｃ）２〜２０質量％のポリブテンと、
（ｄ）１５〜４０質量％の、ポリリン酸メラミンと金属ジアルキルホスフィネートとを含む難燃剤と、
（ｅ）０．１〜２０質量％の、トリスアリール−１，３，５−トリアジンを含む抗紫外線剤と、
（ｆ）２〜２０質量％のポリプロピレンホモポリマーと、を含み、
前記組成物から成る物品における、ＡＳＴＭ  Ｄ４４５９に準拠したキセノンアーク３００時間暴露後のＣＩＥＬＡＢ色ずれ（ΔＥ）は５以下である。
【０１０７】
さらなる実施形態では、該ポリ（フェニレンエーテル）は、２５℃のクロロホルム中で測定した固有粘度が０．３〜０．６ｄＬ／ｇのポリ（２，６−ジメチル−１，４−フェニレンエーテル）を含む。
【０１０８】
さらなる実施形態では、該組成物中のトリスアリール−１，３，５−トリアジニル抗紫外線剤は、２−（４，６−ジフェニル−１，３，５−トリアジン−２−イル）−５−ヘキシルオキシ−フェノール、２−［４，６−ビス（２，４−ジメチル−フェニル）−１，３，５−トリアジン−２−イル］−５−（オクチルオキシ）フェノールあるいはこれらの組み合わせである。さらなる実施形態では、該組成物中の抗紫外線剤はさらに、（３’−４’−エポキシシクロヘキサン）メチル３’−４’−エポキシシクロヘキシル−カルボキシレートなどの本明細書に記載の脂環式エポキシ紫外線安定剤を、組成物の合計質量に対して約０．１〜約１質量％含む。
【０１０９】
さらなる実施形態では、該金属ジアルキルホスフィネートはアルミニウムジエチルホスフィネートである。別の実施形態では、該難燃剤は、さらにリン酸トリアリールを含む。さらなる実施形態では、該リン酸トリアリールは、ビスフェノールＡビス（ジフェニルホスフェート）またはレゾルシノールビス（ジフェニルホスフェート）である。さらなる実施形態では、該難燃剤は、使用される難燃剤の合計質量％に対して、４０〜６０質量％のビスフェノールＡビス（ジフェニルホスフェート）と、２０〜３０質量％のポリリン酸メラミンと、２０〜３０質量％のアルミニウムジエチルホスフィネートと、を含む。さらなる実施形態では、該組成物は、その合計質量％に対して、約８〜約１２質量％のビスフェノールＡビス（ジフェニルホスフェート）と、約４〜約６質量％のポリリン酸メラミンと、約４〜約８質量％のアルミニウムジエチルホスフィネートと、を含む。
【０１１０】
さらなる実施形態では、該組成物は着色剤を含んでもよい。さらなる実施形態では、該着色剤は白色顔料である。さらなる実施形態では、該白色顔料は二酸化チタン（ＴｉＯ２）である。該二酸化チタンの量は、組成物の合計質量に対して、約４〜約２０質量％であり、より具体的には約４〜約１０質量％である。
【０１１１】
従って、さらなる実施形態では、該ポリマー組成物は、
（ａ）２５℃のクロロホルム中で測定した固有粘度が０．３〜０．６ｄＬ／ｇのポリ（２，６−ジメチル−１，４−フェニレンエーテル）を１５〜３５質量％と、
（ｂ）アルケニル芳香族化合物と共役ジエンとの水素化ブロックコポリマーの複数種の組み合わせを３０〜５０質量％と、
（ｃ）２〜２０質量％のポリブテンと、
（ｄ）ポリリン酸メラミン、アルミニウムジエチルホスフィネートおよびリン酸トリアリールを含む難燃剤を１５〜４０質量％と、
（ｅ）トリスアリール−１，３，５−トリアジニル紫外線吸収剤と、任意に（３’−４’−エポキシシクロヘキサン）メチル３’−４’−エポキシシクロヘキシル−カルボキシレートと、を含む抗紫外線剤を０．１〜２０質量％と、
（ｆ）２〜２０質量％のポリプロピレンホモポリマーと、を含み、
前記組成物から成る物品における、ＡＳＴＭ  Ｄ４４５９に準拠したキセノンアーク３００時間暴露後のＣＩＥＬＡＢ色ずれ（ΔＥ）は５以下である。
【０１１２】
別の実施形態では、該ポリマー組成物は、
（ａ）２５℃のクロロホルム中で測定した固有粘度が０．３〜０．６ｄＬ／ｇのポリ（２，６−ジメチル−１，４−フェニレンエーテル）を１５〜３５質量％と、
（ｂ）アルケニル芳香族化合物と共役ジエンとの水素化ブロックコポリマーの複数種の組み合わせを３０〜５０質量％と、
（ｃ）２〜２０質量％のポリブテンと、
（ｄ）ポリリン酸メラミンと、アルミニウムジエチルホスフィネートと、ビスフェノールＡビス（ジフェニルホスフェート）またはレゾルシノールビス（ジフェニルホスフェート）と、を含む難燃剤を１５〜４０質量％と、
（ｅ）トリスアリール−１，３，５−トリアジニル紫外線吸収剤と、（３’−４’−エポキシシクロヘキサン）メチル３’−４’−エポキシシクロヘキシル−カルボキシレートと、を含む抗紫外線剤を０．１〜２０質量％と、
（ｆ）２〜２０質量％のポリプロピレンホモポリマーと、を含み、
前記組成物から成る物品における、ＡＳＴＭ  Ｄ４４５９に準拠したキセノンアーク３００時間暴露後のＣＩＥＬＡＢ色ずれ（ΔＥ）は５以下である。
【０１１３】
この実施形態および他の実施形態では、該トリスアリール１，３，５−トリアジニル紫外線吸収剤は、２−（４，６−ジフェニル−１，３，５−トリアジン−２−イル）−５−ヘキシルオキシ−フェノール、２−［４，６−ビス（２，４−ジメチル−フェニル）−１，３，５−トリアジン−２−イル］−５−（オクチルオキシ）フェノールあるいはこれらの組み合わせである。さらなる実施形態では、該組成物中の抗紫外線剤はさらに、４−ヒドロキシ−２，２，６，６−テトラメチル−１−ピペリジンエタノール−ジメチルサクシネートコポリマーなどのヒンダードアミン光安定剤を、組成物の合計質量に対して約０．１〜約１質量％含む。
【０１１４】
さらなる実施形態では、該難燃剤は、使用される難燃剤の合計質量％に対して、４０〜６０質量％のビスフェノールＡビス（ジフェニルホスフェート）と、２０〜３０質量％のポリリン酸メラミンと、２０〜３０質量％のアルミニウムジエチルホスフィネートと、を含む。さらなる実施形態では、該組成物は、その合計質量％に対して、約８〜約１２質量％のビスフェノールＡビス（ジフェニルホスフェート）と、約４〜約６質量％のポリリン酸メラミンと、約４〜約８質量％のアルミニウムジエチルホスフィネートと、を含む。
【０１１５】
さらなる実施形態では、該組成物は着色剤を含む。さらなる実施形態では、該着色剤は白色顔料である。さらなる実施形態では、該白色顔料は二酸化チタン（ＴｉＯ２）である。該二酸化チタンの量は、組成物の合計質量に対して、約４〜約２０質量％であり、より具体的には約４〜約８質量％である。
【０１１６】
さらなる実施形態では、該組成物中の抗紫外線剤はさらに、（３’−４’−エポキシシクロヘキサン）メチル３’−４’−エポキシシクロヘキシル−カルボキシレートなどの本明細書に記載の脂環式エポキシ紫外線安定剤を、組成物の合計質量に対して約０．１〜約１質量％含む。
【０１１７】
別の実施形態では、該ポリマー組成物は、
（ａ）２５℃のクロロホルム中で測定した固有粘度が０．３〜０．６ｄＬ／ｇのポリ（２，６−ジメチル−１，４−フェニレンエーテル）を１５〜３０質量％と、
（ｂ）アルケニル芳香族化合物と共役ジエンとの水素化ブロックコポリマーの複数種の組み合わせを３０〜４５質量％と、
（ｃ）５〜１０質量％のポリブテンと、
（ｄ）２〜１２質量％のビスフェノールＡビス（ジフェニルホスフェート）と、
（ｅ）２〜１０質量％のポリリン酸メラミンと、
（ｆ）５〜２０質量％のアルミニウムジエチルホスフィネートと、
（ｇ）２−（４，６−ジフェニル−１，３，５−トリアジン−２−イル）−５−ヘキシルオキシ−フェノールまたは２−［４，６−ビス（２，４−ジメチルフェニル）−１，３，５−トリアジン−２−イル］−５−（オクチルオキシ）フェノールを含む抗紫外線剤を０．１〜１０質量％と、
（ｈ）５〜１０質量％のポリプロピレンホモポリマーと、
（ｉ）４〜２０質量％の二酸化チタンと、を含む。
【０１１８】
さらなる実施形態では、該組成物中の抗紫外線剤はさらに、（３’−４’−エポキシシクロヘキサン）メチル３’−４’−エポキシシクロヘキシル−カルボキシレートなどの本明細書に記載の脂環式エポキシ紫外線安定剤を、組成物の合計質量に対して約０．１〜約１質量％含む。
【０１１９】
別の実施形態では、該ポリマー組成物は、
（ａ）２５℃のクロロホルム中で測定した固有粘度が０．３〜０．６ｄＬ／ｇのポリ（２，６−ジメチル−１，４−フェニレンエーテル）を１５〜３０質量％と、
（ｂ）アルケニル芳香族化合物と共役ジエンとの水素化ブロックコポリマーの複数種の組み合わせを３０〜４５質量％と、
（ｃ）５〜１０質量％のポリブテンと、
（ｄ）２〜１２質量％のビスフェノールＡビス（ジフェニルホスフェート）と、
（ｅ）２〜１０質量％のポリリン酸メラミンと、
（ｆ）５〜２０質量％のアルミニウムジエチルホスフィネートと、
（ｇ）２−（４，６−ジフェニル−１，３，５−トリアジン−２−イル）−５−ヘキシルオキシ−フェノールを含む抗紫外線剤を０．１〜１０質量％と、
（ｈ）５〜１０質量％のポリプロピレンホモポリマーと、
（ｉ）４〜２０質量％の二酸化チタンと、を含む。
【０１２０】
さらなる実施形態では、該組成物中の抗紫外線剤はさらに、（３’−４’−エポキシシクロヘキサン）メチル３’−４’−エポキシシクロヘキシル−カルボキシレートなどの本明細書に記載の脂環式エポキシ紫外線安定剤を、組成物の合計質量に対して約０．１〜約１質量％含む。
【０１２１】
別の実施形態では、該ポリマー組成物は、
（ａ）２５℃のクロロホルム中で測定した固有粘度が０．３〜０．６ｄＬ／ｇのポリ（２，６−ジメチル−１，４−フェニレンエーテル）を１５〜３０質量％と、
（ｂ）アルケニル芳香族化合物と共役ジエンとの水素化ブロックコポリマーの複数種の組み合わせを３０〜４５質量％と、
（ｃ）５〜１０質量％のポリブテンと、
（ｄ）２〜１２質量％のビスフェノールＡビス（ジフェニルホスフェート）と、
（ｅ）２〜１０質量％のポリリン酸メラミンと、
（ｆ）５〜２０質量％のアルミニウムジエチルホスフィネートと、
（ｇ）２−［４，６−ビス（２，４−ジメチルフェニル）−１，３，５−トリアジン−２−イル］−５−（オクチルオキシ）フェノールを含む抗紫外線剤を０．１〜１０質量％と、
（ｈ）５〜１０質量％のポリプロピレンホモポリマーと、
（ｉ）４〜２０質量％の二酸化チタンと、を含む。
【０１２２】
さらなる実施形態では、該組成物中の抗紫外線剤はさらに、（３’−４’−エポキシシクロヘキサン）メチル３’−４’−エポキシシクロヘキシル−カルボキシレートなどの本明細書に記載の脂環式エポキシ紫外線安定剤を、組成物の合計質量に対して約０．１〜約１質量％含む。
【０１２３】
別の実施形態では、該ポリマー組成物は、
（ａ）１５〜３５質量％のポリ（フェニレンエーテル）と、
（ｂ）５〜３０質量％の、アルケニル芳香族化合物と共役ジエンとの水素化ブロックコポリマーと、
（ｃ）２〜２０質量％のポリブテンと、
（ｄ）１５〜５０質量％の水酸化マグネシウム難燃剤と、
（ｅ）０．１〜１０質量％の、トリスアリール−１，３，５−トリアジンを含む抗紫外線剤と、
（ｆ）５〜４０質量％の、エチレンとＣ３−Ｃ１２α‐オレフィンとのコポリマーと、を含み、
前記組成物から成る物品における、ＡＳＴＭ  Ｄ４４５９に準拠したキセノンアーク３００時間暴露後のＣＩＥＬＡＢ色ずれ（ΔＥ）は５以下である。
【０１２４】
さらなる実施形態では、該ポリ（フェニレンエーテル）は、２５℃のクロロホルム中で測定した固有粘度が０．３〜０．６ｄＬ／ｇのポリ（２，６−ジメチル−１，４−フェニレンエーテル）を含む。
【０１２５】
さらなる実施形態では、アルケニル芳香族化合物と共役ジエンとの水素化ブロックコポリマーは、Ｋｒａｔｏｎ  Ｐｅｒｆｏｒｍａｎｃｅ  Ｐｏｌｙｍｅｒｓ社のＫｒａｔｏｎ（登録商標）Ｇ１６５０などの線状トリブロックポリスチレン−ポリ（エチレン−ブチレン）−ポリスチレンコポリマーであり、その量は、組成物の合計質量に対して約５〜３０質量％である。別の実施形態では、該組成物は、Ｋｒａｔｏｎ  Ｐｅｒｆｏｒｍａｎｃｅ  Ｐｏｌｙｍｅｒｓ社のＫｒａｔｏｎ（登録商標）Ｇ１６５０を、組成物の合計質量に対して約５〜１５質量％含む。
【０１２６】
さらなる実施形態では、該難燃剤は、被覆水酸化マグネシウムを含む。さらなる実施形態では、該水酸化マグネシウムはアミノシランで被覆されている。さらなる実施形態では、該組成物は、その合計質量に対して、約２５〜約３５質量％の該水酸化マグネシウムを含む。
【０１２７】
さらなる実施形態では、該ポリブテンは、数平均分子量が約８００原子質量単位のイソブテン−ブテンコポリマーである。
【０１２８】
この実施形態および他の実施形態では、該組成物中のトリスアリール−１，３，５−トリアジニル抗紫外線剤は、２−（４，６−ジフェニル−１，３，５−トリアジン−２−イル）−５−ヘキシルオキシ−フェノール、２−［４，６−ビス（２，４−ジメチル−フェニル）−１，３，５−トリアジン−２−イル］−５−（オクチルオキシ）フェノールあるいはこれらの組み合わせである。
【０１２９】
さらなる実施形態では、該抗紫外線剤は、本明細書に記載のヒンダードアミン光安定剤をさらに含んでもよい。この実施形態および他の実施形態では、該ヒンダードアミン光安定剤は、４−ヒドロキシ−２，２，６，６−テトラメチル−１−ピペリジンエタノール−ジメチルサクシネートコポリマーであり、その量は、組成物の合計質量に対して約０．１〜約２質量％である。
【０１３０】
さらなる実施形態では、エチレンとＣ３−Ｃ１２α−オレフィンとのコポリマーは、Ｄｕｐｏｎｔ社からＦｕｓａｂｏｎｄ（登録商標）Ｎ４９３として販売されているものなどの無水マレイン酸グラフト化エチレン−オクテンコポリマーと、ＥｘｘｏｎＭｏｂｉｌ  Ｃｈｅｍｉｃａｌ社からＥｘａｃｔ（登録商標）８２１０として販売されているものなどのエチレン−オクテンコポリマー（ＣＡＳ登録番号第２６２２１−７３−８号）と、日本ユニカー（株）からＮＵＣＧ−５３８１として販売されているものなどの線状低密度ポリエチレン（ＣＡＳ登録番号第６６０７０−５８−４号）と、を含む混合物である。さらなる実施形態では、該組成物は、約１５〜約２０質量％のエチレン−オクテンコポリマーと、約３〜約７質量％の無水マレイン酸グラフト化エチレン−オクテンコポリマーと、約２〜約４質量％の線状低密度ポリエチレンと、を含む。さらなる実施形態では、該組成物は、約１６〜約１８質量％のエチレン−オクテンコポリマーと、約４〜約６質量％の無水マレイン酸グラフト化エチレン−オクテンコポリマーと、約２．５〜約３．５質量％の線状低密度ポリエチレンと、を含む。
【０１３１】
別の実施形態では、該ポリマー組成物は、
（ａ）２５℃のクロロホルム中で測定した固有粘度が０．３〜０．６ｄＬ／ｇのポリ（２，６−ジメチル−１，４−フェニレンエーテル）を１５〜３０質量％と、
（ｂ）線状トリブロックポリスチレン−ポリ（エチレン−ブチレン）−ポリスチレンコポリマーと、約３５質量％のポリスチレン−ポリ（エチレン−ブチレン）−ポリスチレンを含む溶融混錬ブレンドと、の組み合わせを３０〜４５質量％と、
（ｃ）Ｉｎｄｏｐｏｌ（登録商標）Ｈ５０などの、数平均分子量が約８００原子質量単位のイソブテン−ブテンコポリマーを５〜１０質量％と、
（ｄ）２〜１０質量％のビスフェノールＡビス（ジフェニルホスフェート）と、
（ｅ）２〜１０質量％のポリリン酸メラミンと、
（ｆ）２−（４，６−ジフェニル−１，３，５−トリアジン−２−イル）−５−ヘキシルオキシ−フェノールと４−ヒドロキシ−２，２，６，６−テトラメチル−１−ピペリジンエタノール−ジメチルサクシネートコポリマーとを含む抗紫外線剤を０．１〜１０質量％と、
（ｇ）５〜１０質量％のポリプロピレンホモポリマーと、
（ｈ）４〜６質量％の水酸化マグネシウムと、
（ｉ）４〜２０質量％の二酸化チタンと、を含む。
【０１３２】
この組成物中の抗紫外線剤はさらに、（３’−４’−エポキシシクロヘキサン）メチル３’−４’−エポキシシクロヘキシル−カルボキシレートなどの本明細書に記載の脂環式エポキシ紫外線安定剤を、組成物の合計質量に対して約０．１〜約１質量％含んでもよい。
【０１３３】
別の実施形態では、該ポリマー組成物は、
（ａ）２５℃のクロロホルム中で測定した固有粘度が０．３〜０．６ｄＬ／ｇのポリ（２，６−ジメチル−１，４−フェニレンエーテル）を１５〜３０質量％と、
（ｂ）アルケニル芳香族化合物と共役ジエンとの水素化ブロックコポリマーの複数種の組み合わせを３０〜４５質量％と、
（ｃ）５〜１０質量％のポリブテンと、
（ｄ）２〜１０質量％のビスフェノールＡビス（ジフェニルホスフェート）と、
（ｅ）２〜１０質量％のポリリン酸メラミンと、
（ｆ）５〜２０質量％のアルミニウムジエチルホスフィネートと、
（ｇ）２−（４，６−ジフェニル−１，３，５−トリアジン−２−イル）−５−ヘキシルオキシ−フェノールを含む抗紫外線剤を０．１〜１０質量％と、
（ｈ）５〜１０質量％のポリプロピレンホモポリマーと、
（ｉ）４〜２０質量％の二酸化チタンと、を含む。
【０１３４】
別の実施形態では、該ポリマー組成物は、
（ａ）２５℃のクロロホルム中で測定した固有粘度が０．３〜０．６ｄＬ／ｇのポリ（２，６−ジメチル−１，４−フェニレンエーテル）を１５〜３０質量％と、
（ｂ）線状トリブロックポリスチレン−ポリ（エチレン−ブチレン）−ポリスチレンコポリマーと、約３５質量％のポリスチレン−ポリ（エチレン−ブチレン）−ポリスチレンを含む溶融混錬ブレンドと、の組み合わせを３０〜４５質量％と、
（ｃ）Ｉｎｄｏｐｏｌ（登録商標）Ｈ５０などの、数平均分子量が約８００原子質量単位のイソブテン−ブテンコポリマーを５〜１０質量％と、
（ｄ）２〜１２質量％のビスフェノールＡビス（ジフェニルホスフェート）と、
（ｅ）２〜１０質量％のポリリン酸メラミンと、
（ｆ）５〜２０質量％のアルミニウムジエチルホスフィネートと、
（ｇ）２−（４，６−ジフェニル−１，３，５−トリアジン−２−イル）−５−ヘキシルオキシ−フェノールを含む抗紫外線剤を０．１〜１０質量％と、
（ｈ）５〜１０質量％のポリプロピレンホモポリマーと、
（ｉ）４〜２０質量％の二酸化チタンと、を含む。
【０１３５】
別の実施形態では、該ポリマー組成物は、
（ａ）２５℃のクロロホルム中で測定した固有粘度が０．３〜０．６ｄＬ／ｇのポリ（２，６−ジメチル−１，４−フェニレンエーテル）を１５〜３０質量％と、
（ｂ）線状トリブロックポリスチレン−ポリ（エチレン−ブチレン）−ポリスチレンコポリマーと、約３５質量％のポリスチレン−ポリ（エチレン−ブチレン）−ポリスチレンを含む溶融混錬ブレンドと、の組み合わせを３０〜４５質量％と、
（ｃ）Ｉｎｄｏｐｏｌ（登録商標）Ｈ５０などの、数平均分子量が約８００原子質量単位のイソブテン−ブテンコポリマーを５〜１０質量％と、
（ｄ）２〜１０質量％のビスフェノールＡビス（ジフェニルホスフェート）と、
（ｅ）２〜１０質量％のピロリン酸メラミンと、
（ｆ）５〜２０質量％のアルミニウムジエチルホスフィネートと、
（ｇ）２−［４，６−ビス（２，４−ジメチルフェニル）−１，３，５−トリアジン−２−イル］−５−（オクチルオキシ）フェノールと４−ヒドロキシ−２，２，６，６−テトラメチル−１−ピペリジンエタノール−ジメチルサクシネートコポリマーとを含む抗紫外線剤を０．１〜１０質量％と、
（ｈ）５〜１０質量％のポリプロピレンホモポリマーと、
（ｉ）４〜２０質量％の二酸化チタンと、を含む。
【０１３６】
さらなる実施形態では、該組成物中の抗紫外線剤はさらに、（３’−４’−エポキシシクロヘキサン）メチル３’−４’−エポキシシクロヘキシル−カルボキシレートなどの本明細書に記載の脂環式エポキシ紫外線安定剤を、組成物の合計質量に対して約０．１〜約１質量％含んでもよい。
【０１３７】
さらなる実施形態では、該ポリマー組成物は、その合計質量に対して、
（ａ）１０〜４５質量％のポリ（フェニレンエーテル）と、
（ｂ）５〜６５質量％の、アルケニル芳香族化合物と共役ジエンとの水素化ブロックコポリマーと、
（ｃ）０〜２０質量％のポリブテンと、
（ｄ）２〜６０質量％の難燃剤と、
（ｅ）（ｉ）脂環式エポキシまたはヒンダードアミン光安定剤、あるいは（ｉｉ）これらの組み合わせを有するトリスアリール−１，３，５−トリアジンを含む抗紫外線剤を０．１〜２０質量％と、
（ｆ）０〜５０質量％の、エチレンとＣ３−Ｃ１２α‐オレフィンとのコポリマーと、
（ｇ）０〜３０質量％のポリオレフィンホモポリマーと、を含み、
ベンゾトリアゾール型紫外線吸収剤は含まず、
前記組成物から成る物品は、
（ｉ）実質的に染みがなく、
（ｉｉ）７５℃×１６８時間の熱暴露後のＣＩＥＬＡＢ色ずれ（ΔＥ）が３以下であり、
（ｉｉｉ）ＡＳＴＭ  Ｄ４４５９に準拠したキセノンアーク３００時間暴露後のＣＩＥＬＡＢ色ずれ（ΔＥ）が１２以下である。
【０１３８】
この実施形態および他の実施形態では、該ヒンダードアミン光安定剤は、４−ヒドロキシ−２，２，６，６−テトラメチル−１−ピペリジンエタノール−ジメチルサクシネートコポリマーであり、その量は、組成物の合計質量に対して約０．１〜約２質量％である。
【０１３９】
さらなる実施形態では、該ポリマー組成物は、その合計質量に対して、
（ａ）１０〜４５質量％のポリ（フェニレンエーテル）と、
（ｂ）５〜６５質量％の、アルケニル芳香族化合物と共役ジエンとの水素化ブロックコポリマーと、
（ｃ）０〜２０質量％のポリブテンと、
（ｄ）２〜６０質量％の難燃剤と、
（ｅ）（ｉ）脂環式エポキシまたは４−ヒドロキシ−２，２，６，６−テトラメチル−１−ピペリジンエタノール−ジメチルサクシネートコポリマー、あるいは（ｉｉ）これらの組み合わせを有するトリスアリール−１，３，５−トリアジンを含む抗紫外線剤を０．１〜２０質量％と、
（ｆ）０〜５０質量％の、エチレンとＣ３−Ｃ１２α‐オレフィンとのコポリマーと、
（ｇ）０〜３０質量％のポリオレフィンホモポリマーと、を含み、
ベンゾトリアゾール型紫外線吸収剤を含まず、
前記組成物から成る物品は、
（ｉ）実質的に染みがなく、
（ｉｉ）７５℃×１６８時間の熱暴露後のＣＩＥＬＡＢ色ずれ（ΔＥ）が３以下であり、
（ｉｉｉ）ＡＳＴＭ  Ｄ４４５９に準拠したキセノンアーク３００時間暴露後のＣＩＥＬＡＢ色ずれ（ΔＥ）が１２以下である。
【０１４０】
より特定的には、該脂環式エポキシは、（３’−４’−エポキシシクロヘキサン）メチル３’−４’−エポキシシクロヘキシル−カルボキシレートである。
【０１４１】
別の実施形態では、該ポリマー組成物は、その合計質量に対して、
（ａ）２５℃のクロロホルム中で測定した固有粘度が０．３〜０．６ｄＬ／ｇのポリ（２，６−ジメチル−１，４−フェニレンエーテル）を１５〜３０質量％と、
（ｂ）５〜４０質量％の、アルケニル芳香族化合物と共役ジエンとの水素化ブロックコポリマーと、
（ｃ）Ｉｎｄｏｐｏｌ（登録商標）Ｈ５０などの、数平均分子量が約８００原子質量単位のイソブテン−ブテンコポリマーを２〜１０質量％と、
（ｄ）リン酸トリアリール、ポリリン酸メラミン、金属ジアルキルホスフィネート、水酸化マグネシウムあるいはこれらの組み合わせから構成される群から選択された難燃剤を１５〜３５質量％と、
（ｅ）２−（４，６−ジフェニル−１，３，５−トリアジン−２−イル）−５−ヘキシルオキシ−フェノール、２−［４，６−ビス（２，４−ジメチル−フェニル）−１，３，５−トリアジン−２−イル］−５−（オクチルオキシ）フェノールあるいはこれらの組み合わせであって、（ｉ）脂環式エポキシ樹脂またはヒンダードアミン光安定剤、あるいは（ｉｉ）これらの組み合わせを有するトリスアリール−１，３，５−トリアジンを含む抗紫外線剤を１〜５質量％と、
（ｆ）０〜３０質量％の、エチレンとＣ３−Ｃ１２α‐オレフィンとのコポリマーと、
（ｇ）０〜１０質量％のポリプロピレンホモポリマーと、
（ｈ）４〜２０質量％の二酸化チタンと、を含み、
ベンゾトリアゾール型紫外線吸収剤を含まず、
該組成物から成る物品は、
（ｉ）実質的に染みがなく、
（ｉｉ）７５℃×１６８時間の熱暴露後のＣＩＥＬＡＢ色ずれ（ΔＥ）が３以下であり、
（ｉｉｉ）ＡＳＴＭ  Ｄ４４５９に準拠したキセノンアーク３００時間暴露後のＣＩＥＬＡＢ色ずれ（ΔＥ）が１２以下である。
【０１４２】
より特定的には、該脂環式エポキシは、（３’−４’−エポキシシクロヘキサン）メチル３’−４’−エポキシシクロヘキシル−カルボキシレートであり、該ヒンダードアミン光安定剤は、４−ヒドロキシ−２，２，６，６−テトラメチル−１−ピペリジンエタノール−ジメチルサクシネートコポリマーである。
【０１４３】
さらなる実施形態では、該ポリマー組成物は、その合計質量に対して、
（ａ）２５℃のクロロホルム中で測定した固有粘度が０．３〜０．６ｄＬ／ｇのポリ（２，６−ジメチル−１，４−フェニレンエーテル）を１５〜３０質量％と、
（ｂ）５〜４０質量％の、アルケニル芳香族化合物と共役ジエンとの水素化ブロックコポリマーと、
（ｃ）Ｉｎｄｏｐｏｌ（登録商標）Ｈ５０などの、数平均分子量が約８００原子質量単位のイソブテン−ブテンコポリマーを２〜１０質量％と、
（ｄ）リン酸トリアリール、ポリリン酸メラミン、金属ジアルキルホスフィネート、水酸化マグネシウムあるいはこれらの組み合わせから構成される群から選択された難燃剤を１５〜３５質量％と、
（ｅ）２−（４，６−ジフェニル−１，３，５−トリアジン−２−イル）−５−ヘキシルオキシ−フェノール、２−［４，６−ビス（２，４−ジメチル−フェニル）−１，３，５−トリアジン−２−イル］−５−（オクチルオキシ）フェノールあるいはこれらの組み合わせであって、（ｉ）（３’−４’−エポキシシクロヘキサン）メチル３’−４’−エポキシシクロヘキシル−カルボキシレートまたは４−ヒドロキシ−２，２，６，６−テトラメチル−１−ピペリジンエタノール−ジメチルサクシネートコポリマー、あるいは（ｉｉ）これらの組み合わせを有するトリスアリール−１，３，５−トリアジンを含む抗紫外線剤を１〜５質量％と、
（ｆ）０〜３０質量％の、エチレンとＣ３−Ｃ１２α‐オレフィンとのコポリマーと、
（ｇ）０〜１０質量％のポリプロピレンホモポリマーと、
（ｈ）４〜２０質量％の二酸化チタンと、を含み、
ベンゾトリアゾール型紫外線吸収剤を含まず、
該組成物から成る物品は、
（ｉ）実質的に染みがなく、
（ｉｉ）７５℃×１６８時間の熱暴露後のＣＩＥＬＡＢ色ずれ（ΔＥ）が３以下であり、
（ｉｉｉ）ＡＳＴＭ  Ｄ４４５９に準拠したキセノンアーク３００時間暴露後のＣＩＥＬＡＢ色ずれ（ΔＥ）が１２以下である。
【０１４４】
［プロセスと物品］
別の態様では、本発明によって、電気ケーブルまたはプラグの被覆プロセスが提供される。該プロセスは、電気ケーブルまたはプラグを前述の実施形態で説明した組成物で押出被覆するステップを備える。
【０１４５】
別の態様では、本発明によって、前述の実施形態で説明した組成物を含む押出被覆物品が提供される。
【０１４６】
別の態様では、本発明によって、前述の実施形態で説明した組成物を含む射出成形物品が提供される。
【０１４７】
本発明の範囲を以下の実施例によって例証する。以下の実施例および調製は、当業者が本発明をより明白に理解し実施できるように提供されるものである。これらは、本発明の範囲を限定するものではなく、単に本発明を例証し代表するものと考えられるべきである。
【０１４８】
［実施形態］
本発明は以下の実施形態を含む。
【０１４９】
実施形態１：ポリマー組成物であって、その合計質量に対して、
（ａ）１０〜４５質量％のポリ（フェニレンエーテル）と、
（ｂ）５〜６５質量％の、アルケニル芳香族化合物と共役ジエンとの水素化ブロックコポリマーと、
（ｃ）０〜２０質量％のポリブテンと、
（ｄ）２〜６０質量％の難燃剤と、
（ｅ）０．１〜２０質量％の、トリスアリール−１，３，５−トリアジンを含む抗紫外線剤と、
（ｆ）０〜５０質量％の、エチレンとＣ３−Ｃ１２α‐オレフィンとのコポリマーと、
（ｇ）０〜３０質量％のポリオレフィンホモポリマーと、を含み、
ベンゾトリアゾール型紫外線吸収剤を含まず、
前記組成物から成る物品は、
（ｉ）実質的に染みがなく、
（ｉｉ）７５℃×１６８時間の熱暴露後のＣＩＥＬＡＢ色ずれ（ΔＥ）が３以下であり、
（ｉｉｉ）ＡＳＴＭ  Ｄ４４５９に準拠したキセノンアーク３００時間暴露後のＣＩＥＬＡＢ色ずれ（ΔＥ）が１２以下である組成物。
【０１５０】
実施形態２：前記抗紫外線剤は、（ｉ）脂環式エポキシまたはヒンダードアミン光安定剤、あるいは（ｉｉ）これらの組み合わせを有するトリスアリール−１，３，５−トリアジンを含む実施形態１に記載の組成物。
【０１５１】
実施形態３：前記トリスアリール１，３，５−トリアジンは、２−（４，６−ジフェニル−１，３，５−トリアジン−２−イル）−５−ヘキシルオキシ−フェノール、２−［４，６−ビス（２，４−ジメチル−フェニル）−１，３，５−トリアジン−２−イル］−５−（オクチルオキシ）フェノールあるいはこれらの組み合わせを含む実施形態１または実施形態２に記載の組成物。
【０１５２】
実施形態４：前記抗紫外線剤は、脂環式エポキシ紫外線安定剤を含む実施形態１乃至実施形態３のいずれかに記載の組成物。
【０１５３】
実施形態５：前記難燃剤は、リン酸塩、金属水酸化物、有機ホスフェート、金属リン系塩またはこれらの組み合わせを含む実施形態１乃至実施形態４のいずれかに記載の組成物。
【０１５４】
実施形態６：前記難燃剤は、リン酸トリアリール、ポリリン酸メラミン、金属ジアルキルホスフィネート、水酸化マグネシウムあるいはこれらの組み合わせから構成される群から選択される実施形態５に記載の組成物。
【０１５５】
実施形態７：前記水素化ブロックコポリマーは、アルケニル芳香族化合物と共役ジエンとの水素化ブロックコポリマーの複数種の組み合わせを含む実施形態１乃至実施形態６のいずれかに記載の組成物。
【０１５６】
実施形態８：
（ａ）１５〜３５質量％のポリ（フェニレンエーテル）と、
（ｂ）アルケニル芳香族化合物と共役ジエンとの水素化ブロックコポリマーの複数種の組み合わせを３０〜５０質量％と、
（ｃ）２〜２０質量％のポリブテンコポリマーと、
（ｄ）１５〜４０質量％の、ポリリン酸メラミンと金属ジアルキルホスフィネートとを含む難燃剤と、
（ｅ）０．１〜２０質量％の、トリスアリール−１，３，５−トリアジンを含む抗紫外線剤と、
（ｆ）２〜２０質量％のポリプロピレンホモポリマーと、を含む組成物であって、
前記組成物から成る物品における、ＡＳＴＭ  Ｄ４４５９に準拠したキセノンアーク３００時間暴露後のＣＩＥＬＡＢ色ずれ（ΔＥ）は５以下である実施形態１に記載の組成物。
【０１５７】
実施形態９：前記ポリ（フェニレンエーテル）は、２５℃のクロロホルム中で測定した固有粘度が０．３〜０．６ｄＬ／ｇのポリ（２，６−ジメチル−１，４−フェニレンエーテル）を含む実施形態１乃至実施形態８のいずれかに記載の組成物。
【０１５８】
実施形態１０：前記トリスアリール１，３，５−トリアジンは、２−（４，６−ジフェニル−１，３，５−トリアジン−２−イル）−５−ヘキシルオキシ−フェノール、２−［４，６−ビス（２，４−ジメチル−フェニル）−１，３，５−トリアジン−２−イル］−５−（オクチルオキシ）フェノールあるいはこれらの組み合わせを含む実施形態８または実施形態９に記載の組成物。
【０１５９】
実施形態１１：前記抗紫外線剤はさらに、（３’−４’−エポキシシクロヘキサン）メチル３’−４’−エポキシシクロヘキシル−カルボキシレートなどの本明細書に記載の脂環式エポキシ紫外線安定剤を、組成物の合計質量に対して約０．１〜約１質量％含む実施形態８乃至実施形態１０のいずれかに記載の組成物。
【０１６０】
実施形態１２：前記金属ジアルキルホスフィネートは、アルミニウムジエチルホスフィネートである実施形態８乃至実施形態１１のいずれかに記載の組成物。
【０１６１】
実施形態１３：前記難燃剤は、さらにリン酸トリアリールを含む実施形態８乃至実施形態１２のいずれかに記載の組成物。
【０１６２】
実施形態１４：前記リン酸トリアリールは、ビスフェノールＡビス（ジフェニルホスフェート）またはレゾルシノールビス（ジフェニルホスフェート）である実施形態１３に記載の組成物。
【０１６３】
実施形態１５：前記難燃剤は、使用される難燃剤の合計質量％に対して、４０〜６０質量％のビスフェノールＡビス（ジフェニルホスフェート）と、２０〜３０質量％のポリリン酸メラミンと、２０〜３０質量％のアルミニウムジエチルホスフィネートと、を含む実施形態８乃至実施形態１３のいずれかに記載の組成物。
【０１６４】
実施形態１６：さらに着色剤を含む実施形態１乃至実施形態１５のいずれかに記載の組成物。
【０１６５】
実施形態１７：前記着色剤は白色顔料を含む実施形態１６に記載の組成物。
【０１６６】
実施形態１８：前記白色顔料は二酸化チタンを含む実施形態１７に記載の組成物。
【０１６７】
実施形態１９：
（ａ）２５℃のクロロホルム中で測定した固有粘度が０．３〜０．６ｄＬ／ｇのポリ（２，６−ジメチル−１，４−フェニレンエーテル）を１５〜３０質量％と、
（ｂ）アルケニル芳香族化合物と共役ジエンとの水素化ブロックコポリマーの複数種の組み合わせを３０〜４５質量％と、
（ｃ）５〜１０質量％のポリブテンと、
（ｄ）２〜１０質量％のビスフェノールＡビス（ジフェニルホスフェート）と、
（ｅ）２〜１０質量％のポリリン酸メラミンと、
（ｆ）５〜２０質量％のアルミニウムジエチルホスフィネートと、
（ｇ）２−（４，６−ジフェニル−１，３，５−トリアジン−２−イル）−５−ヘキシルオキシ−フェノールを含む抗紫外線剤を０．１〜１０質量％と、
（ｈ）５〜１０質量％のポリプロピレンホモポリマーと、
（ｉ）４〜２０質量％の二酸化チタンと、を含む実施形態１に記載の組成物。
【０１６８】
実施形態２０：
（ａ）１５〜３５質量％のポリ（フェニレンエーテル）と、
（ｂ）５〜３０質量％の、アルケニル芳香族化合物と共役ジエンとの水素化ブロックコポリマーと、
（ｃ）２〜２０質量％のポリブテンと、
（ｄ）１５〜５０質量％の水酸化マグネシウム難燃剤と、
（ｅ）０．１〜１０質量％の、トリスアリール−１，３，５−トリアジンを含む抗紫外線剤と、
（ｆ）５〜４０質量％の、エチレンとＣ３−Ｃ１２α‐オレフィンとのコポリマーと、を含む組成物であって、
前記組成物から成る物品における、ＡＳＴＭ  Ｄ４４５９に準拠したキセノンアーク３００時間暴露後のＣＩＥＬＡＢ色ずれ（ΔＥ）は５以下である実施形態１に記載の組成物。
【０１６９】
実施形態２１：前記ポリ（フェニレンエーテル）は、２５℃のクロロホルム中で測定した固有粘度が０．３〜０．６ｄＬ／ｇのポリ（２，６−ジメチル−１，４−フェニレンエーテル）を含む実施形態２０に記載の組成物。
【０１７０】
実施形態２２：前記難燃剤は、被覆水酸化マグネシウムを含む実施形態２０または実施形態２１に記載の組成物。
【０１７１】
実施形態２３：前記水酸化マグネシウムは、アミノシランで被覆されている実施形態２２に記載の組成物。
【０１７２】
実施形態２４：前記ポリブテンは、数平均分子量が約８００原子質量単位のイソブテン−ブテンコポリマーである実施形態１９乃至実施形態２３のいずれかに記載の組成物。
【０１７３】
実施形態２５：ポリマー組成物であって、その合計質量に対して、
（ａ）１０〜４５質量％のポリ（フェニレンエーテル）と、
（ｂ）５〜６５質量％の、アルケニル芳香族化合物と共役ジエンとの水素化ブロックコポリマーと、
（ｃ）０〜２０質量％のポリブテンと、
（ｄ）２〜６０質量％の難燃剤と、
（ｅ）（ｉ）脂環式エポキシまたはポリ（４−ヒドロキシ−２，２，６，６−テトラメチル−ピペリジンエタノール−アルト−１，４−ブタン二酸）、あるいは（ｉｉ）これらの組み合わせを有するトリスアリール−１，３，５−トリアジンを含む抗紫外線剤を０．１〜２０質量％と、
（ｆ）０〜５０質量％の、エチレンとＣ３−Ｃ１２α‐オレフィンとのコポリマーと、
（ｇ）０〜３０質量％のポリオレフィンホモポリマーと、を含み、
ベンゾトリアゾール型紫外線吸収剤を含まず、
該組成物から成る物品は、
（ｉ）実質的に染みがなく、
（ｉｉ）７５℃×１６８時間の熱暴露後のＣＩＥＬＡＢ色ずれ（ΔＥ）が３以下であり、
（ｉｉｉ）ＡＳＴＭ  Ｄ４４５９に準拠したキセノンアーク３００時間暴露後のＣＩＥＬＡＢ色ずれ（ΔＥ）が１２以下である実施形態１乃至実施形態２４のいずれかに記載の組成物。
【０１７４】
実施形態２６：電気ケーブルまたはプラグを実施形態１乃至実施形態２５のいずれかに記載の組成物で押出塗工するステップを備えた電気ケーブルまたはプラグの被覆プロセス。
【０１７５】
実施形態２７：実施形態１乃至実施形態２５のいずれかに記載の組成物を含む押出被覆物品。
【０１７６】
実施形態２８：実施形態１乃至実施形態２５のいずれかに記載の組成物を含む射出成形物品。
【０１７７】
［実施例］
表１に記載の材料を使用した、本発明の組成物の実施例には「Ｅｘ」を付し、比較実施例には「ＣＥ」を付す。明記されない限り、実施例で用いた質量％はすべて組成物全体の質量％に対するものである。
【０１７８】
【表１−１】
0005878649.tif 000012
【０１７９】
【表１−２】
0005878649.tif 000013
【０１８０】
【表１−３】
0005878649.tif 000014
【０１８１】
（方法）
組成物と比較実施例は、３７ｍｍの東芝ＳＥ二軸押出機（東芝ＴＳＥ３７ＢＳ）で混合して調製した。液状難燃剤はサイドフィーダから供給し、他のすべての材料は、互いに混合してメインフイーダから供給した。複合材のストランドをペレット状に切断し乾燥させて、成形およびワイヤー押出操作を行った。試験は、ペレット、成形部品および押出ワイヤーで行った。
【０１８２】
ワイヤーサンプルは、銅導体の予熱なく、溶融温度２４０℃のＷａｉ  Ｔａｋ  Ｌｕｎｇ  Ｍａｃｈｉｎｅｒｙ社の押出機（ＷＴＬ  ＥＸＬ５０）で押し出した。ライン速度は７０ｍ／ｍｉｎに設定した。ワイヤー構成は、被覆厚が０．７４ｍｍのＡＷＧ２４銅導体とした。
【０１８３】
用いた混合条件を表２に示す。
【０１８４】
【表２】
0005878649.tif 000015
【０１８５】
用いた成形条件を表３に示す。
【０１８６】
【表３】
0005878649.tif 000016
【０１８７】
（試験）
実施例および比較実施例の組成物のキャラクタリゼーションに用いたＡＳＴＭ試験およびＵＬ試験を以下の表４に示す。
【０１８８】
【表４】
0005878649.tif 000017
【０１８９】
（結果）
比較実施例および本発明の組成物の実施例の試験結果を以下の表５〜９に示す。
【０１９０】
【表５】
0005878649.tif 000018
【０１９１】
【表６】
0005878649.tif 000019
【０１９２】
【表７】
0005878649.tif 000020
【０１９３】
【表８】
0005878649.tif 000021
【０１９４】
【表９】
0005878649.tif 000022
【０１９５】
熱および湿度老化（「染み」）試験。抗紫外線剤を含み、トリスアリール−１，３，５−トリアジンを含まない組成物で成形したサンプル（チップ）は、典型的には、スコアが「３」以上の許容できないレベルの染み（黄変）が生じる結果となり、従って、認知可能な染みが見られた。それぞれがベンゾトリアゾール型紫外線吸収剤（Ｔｉｎｕｖｉｎ２３４またはＣｈｉｇｕａｒｄ５４３１）を含む比較実施例ＣＥ３、ＣＥ４およびＣＥ１０の組成物で調製したチップは、スコア「５」の最悪の染みレベルを示した。トリス−アリール−１，３，５−トリアジン型紫外線安定剤を含む本発明の組成物で成形したチップの染み試験では、全てのスコアが「２」という最良の染み試験結果が得られ、このことから、これらのチップは、該試験条件下では「実質的に染みフリー」であることが示された。同様に良好なスコアであった他の唯一の組成物は、脂環式エポキシとポリ（４−ヒドロキシ−２，２，６，６−テトラメチル−１−ピペリジンエタノール−アルト−１，４−ブタン二酸）（ＴｉｎｕｖｉｎまたはＣｈｉｇｕａｒｄ６２２ＬＤ）との組み合わせを含む組成物（実施例９）であった。
【０１９６】
熱老化試験。本発明の組成物および比較実施例の組成物で成形したチップでの色ずれは、ＨＡＬＳ抗紫外線剤であるＵｖｉｎｕｌ５０５０Ｈ、Ｔｉｎｕｖｉｎ７７０およびＣｈｉｍａｓｓｏｒｂ９４４を含むものを除いて、典型的には３以下であった。
【０１９７】
ＵＶウェザリング試験。該組成物で成形したチップおよび比較実施例のチップでの色ずれは典型的には３以下であった。従って、これらの試験結果に基づき、ベンゾトリアゾール型紫外線吸収剤を含む組成物で調製されたチップは、最悪の試験結果の組み合わせを示したが、トリス−アリール−１，３，５−トリアジン型紫外線安定剤を含む本発明の組成物で成形したチップでは、最良の試験結果の組み合わせが得られた。
【０１９８】
明確化と理解の目的で、前述の発明を例証と実施例を用いて少し詳細に説明した。本発明を種々の特定的な実施形態と技術を参照して説明した。本発明の趣旨および範囲内で、多くの変形と修正が可能であることは理解されるべきである。当業者にとっては、添付の請求項の範囲内で、変更と修正が可能であることは明らかであろう。上記の説明は例証であり、限定的なものではないと意図される。従って、本発明の範囲は、上記の説明を参照して決定されるべきでなく、以下の請求項と、こうした請求項が権利化される範囲と均等な全範囲とを参照して決定されるべきである。本出願中の用語が援用された参考文献の用語と矛盾するか対立する場合、本出願の用語が援用された参考文献の矛盾する用語に優先する。